(57)【要約】  本発明では六方晶窒化ホウ素エポキシ複合防食塗料及びその製造方法並びに応用を開示する。上記防食塗料は主に六方晶窒化ホウ素、オリゴアニリンまたはポリアニリンナノファイバー、エポキシ樹脂、分散媒、塗料助剤、エポキシ樹脂硬化剤及び溶媒等で形成される。本発明が提供する六方晶窒化ホウ素エポキシ複合防食塗料は保存安定性が良く、沈みにくい等の利点を有し、且つ製造プロセスが簡単であり、安価であるので、量産に適合するだけでなく、形成したコート層のバリア性がよく、耐食性の耐久性が高く、化学工業、石油、電力、船舶、紡績、貯蔵、交通、宇宙等の分野で広い応用展望が期待されている。【選択図】図１ｂ
2019537632.tif 000002
【特許請求の範囲】
【請求項１】
六方晶窒化ホウ素、エポキシ樹脂、オリゴアニリンまたはポリアニリンナノファイバー、塗料助剤及び溶媒を含む第１の成分と、
硬化剤を含む第２の成分と、を含む、
ことを特徴とする六方晶窒化ホウ素エポキシ複合防食塗料。
【請求項２】
前記第１の成分にはオリゴアニリンを含み、その内少なくとも一部のオリゴアニリンと六方晶窒化ホウ素との物理的作用による結合によって、六方晶窒化ホウ素を前記塗料中に均一に分散させる、
ことを特徴とする請求項１に記載の六方晶窒化ホウ素エポキシ複合防食塗料。
【請求項３】
オリゴアニリンの含有量が０．２５ｗｔ％〜１ｗｔ％であり、及び／又は、六方晶窒化ホウ素の含有量が０．５ｗｔ％〜２ｗｔ％である、
ことを特徴とする請求項２に記載の六方晶窒化ホウ素エポキシ複合防食塗料。
【請求項４】
六方晶窒化ホウ素とオリゴアニリンの質量比が１：１０〜１０：１である、
ことを特徴とする請求項２に記載の六方晶窒化ホウ素エポキシ複合防食塗料。
【請求項５】
８０〜９５質量部のエポキシ樹脂、０．５〜２質量部の六方晶窒化ホウ素、０．２５〜１質量部のオリゴアニリン、５〜１５質量部の塗料助剤を含む第１の成分と、
７５〜１００質量部の硬化剤、０〜２５質量部の溶媒を含む第２の成分と、を含み、
第１の成分と第２の成分の質量比が１００：１０〜１００：８０である、
ことを特徴とする請求項１に記載の六方晶窒化ホウ素エポキシ複合防食塗料。
【請求項６】
前記オリゴアニリンはアニリン三量体、アニリン四量体、アニリン五量体及びアニリン六量体中のいずれか１種類または複数種類の組合せを含む、
ことを特徴とする請求項１〜５のいずれか１項に記載の六方晶窒化ホウ素エポキシ複合防食塗料。
【請求項７】
５０〜７９ｗｔ％のエポキシ樹脂、０．５〜２ｗｔ％の六方晶窒化ホウ素、０．２５〜１ｗｔ％のポリアニリンナノファイバー、０．５〜５ｗｔ％の塗料助剤、２０〜３０ｗｔ％の溶媒を含む第１の成分と、
７５〜１００ｗｔ％エポキシ樹脂硬化剤、０〜２５ｗｔ％溶媒を含む第２の成分と、を含み、
第１の成分と第２の成分の質量比が１００：１０〜１００：８０である、
ことを特徴とする請求項１に記載の六方晶窒化ホウ素エポキシ複合防食塗料。
【請求項８】
前記ポリアニリンナノファイバーの直径が１０〜３００ｎｍであり、好ましくは１０〜１００ｎｍであり、長さが０．５〜５μｍであり、好ましくは０．５〜２μｍである、
ことを特徴とする請求項１または７に記載の六方晶窒化ホウ素エポキシ複合防食塗料。
【請求項９】
前記ポリアニリンナノファイバーの材質はポリアニリンまたは置換基含有のポリアニリンから選ばれ、前記置換基はアルキル基またはアミノ基を含み、前記アルキル基はメチル基、エチル基、プロピル基またはブチル基を含む、
ことを特徴とする請求項１または７に記載の六方晶窒化ホウ素エポキシ複合防食塗料。
【請求項１０】
前記置換基含有のポリアニリンはポリＯ−メチルアニリン、ポリＯ−エチルアニリン、ポリＯ−プロピルアニリン、ポリブチルアニリン及びポリＯ−ベンゼンジアミン中のいずれか１つまたは２つ以上の組合せを含む、
ことを特徴とする請求項９に記載の六方晶窒化ホウ素エポキシ複合防食塗料。
【請求項１１】
六方晶窒化ホウ素は六方晶窒化ホウ素ナノシート、六方晶窒化ホウ素ミクロンシート、六方晶窒化ホウ素ナノリボン、層数が２〜５層の少層の六方晶窒化ホウ素、層数が５〜９層の多層の六方晶窒化ホウ素、六方晶窒化ホウ素量子ドット中のいずれか１つまたはいずれか１つの誘導体を含む、
ことを特徴とする請求項１、３、４、５または７に記載の六方晶窒化ホウ素エポキシ複合防食塗料。
【請求項１２】
前記誘導体は化学修飾された六方晶窒化ホウ素を含む、
ことを特徴とする請求項１１に記載の六方晶窒化ホウ素エポキシ複合防食塗料。
【請求項１３】
六方晶窒化ホウ素の厚さが２０ｎｍ以下であり、好ましくは１０ｎｍ以下である、
ことを特徴とする請求項１、３、４、５または７に記載の六方晶窒化ホウ素エポキシ複合防食塗料。
【請求項１４】
前記エポキシ樹脂はビスフェノールＡ型エポキシ樹脂、ビスフェノールＦ型エポキシ樹脂、ビスフェノールＳ型エポキシ樹脂、メチロールビスフェノールＦ型エポキシ樹脂、水素化ビスフェノールＦ型エポキシ樹脂、ナイロン変性エポキシ樹脂、ノボラック型フェノールホルムアルデヒドエポキシ樹脂、Ｏ−クレゾールホルムアルデヒドエポキシ樹脂、脂肪族グリシジルエーテルエポキシ樹脂、グリシジルエステル型エポキシ樹脂、グリシジルアミン型エポキシ樹脂中のいずれか１つまたは２つ以上の組合せを含む、
ことを特徴とする請求項１、５または７に記載の六方晶窒化ホウ素エポキシ複合防食塗料。
【請求項１５】
前記硬化剤はポリアミド系硬化剤、カルダノール系硬化剤、無水物系硬化剤及びイミダゾール系硬化剤中のいずれか１つまたは２つ以上の組合せを含む、
ことを特徴とする請求項１、５または７に記載の六方晶窒化ホウ素エポキシ複合防食塗料。
【請求項１６】
前記塗料助剤は沈殿防止剤、消泡剤及びレベリング剤のいずれか１つまたは２つ以上の組合せを含む、
ことを特徴とする請求項１、５または７に記載の六方晶窒化ホウ素エポキシ複合防食塗料。
【請求項１７】
前記沈殿防止剤は気相シリカ、ポリアミド系ワックス及び有機ベントナイト中のいずれか１つまたは２つ以上の組合せを含む、
ことを特徴とする請求項１６に記載の六方晶窒化ホウ素エポキシ複合防食塗料。
【請求項１８】
前記消泡剤はジメチルシリコーンオイル、エーテルエステル化合物、変性鉱油、ポリエトキシグリセリルエーテル、低分子金属有機物及び変性シリコーンポリマー中のいずれか１つまたは２つ以上の組合せを含む、
ことを特徴とする請求項１６に記載の六方晶窒化ホウ素エポキシ複合防食塗料。
【請求項１９】
前記レベリング剤はエチルグリコールブチルエーテル、セルロースアセテートブチレート、ポリアクリレート系、シリコーンオイル、メチロールセルロース、ポリジメチルシラン、ポリメチルフェニルシロキサン及び変性シリコーン化合物中のいずれか１つまたは２つ以上の組合せを含む、
ことを特徴とする請求項１６に記載の六方晶窒化ホウ素エポキシ複合防食塗料。
【請求項２０】
前記溶媒はトルエン、キシレン、アセトン、テトラヒドロフラン、エタノール、酢酸エチル及びジメチルスルホキシドのいずれか１つまたは２つ以上の組合せを含む、
ことを特徴とする請求項１、５または７に記載の六方晶窒化ホウ素エポキシ複合防食塗料。
【請求項２１】
請求項１〜２０のいずれか１項に記載の六方晶窒化ホウ素エポキシ複合防食塗料の製造方法であって、
六方晶窒化ホウ素、及びオリゴアニリンまたはポリアニリンナノファイバーを溶媒中に混合させ、六方晶窒化ホウ素の分散液を得た後、六方晶窒化ホウ素の分散液とエポキシ樹脂及び塗料助剤を均一に混合させることによって第１の成分を用意するステップと、
硬化剤または硬化剤と溶媒の混合物を含む第２の成分を用意するステップと、を含む、
ことを特徴とする六方晶窒化ホウ素エポキシ複合防食塗料の製造方法。
【請求項２２】
六方晶窒化ホウ素とオリゴアニリンを溶媒中に分散させ、攪拌または超音波処理を行い、六方晶窒化ホウ素の分散液を得た後、六方晶窒化ホウ素の分散液とエポキシ樹脂及び塗料助剤を混合・攪拌することによって第１の成分を得るステップを含む、
ことを特徴とする請求項２１に記載の製造方法。
【請求項２３】
六方晶窒化ホウ素、及びポリアニリンナノファイバーを均一に溶媒中に分散させ、六方晶窒化ホウ素の分散液を得た後、六方晶窒化ホウ素の分散液とエポキシ樹脂、助剤及び溶媒を均一に混合させることによって第１の成分を形成するステップと、
エポキシ樹脂硬化剤をそのまま第２の成分とし、またはエポキシ樹脂硬化剤を溶媒で希釈することによって第２の成分を形成するステップと、を含む、
ことを特徴とする請求項２１に記載の製造方法。
【請求項２４】
六方晶窒化ホウ素の分散液中で、六方晶窒化ホウ素とポリアニリンナノファイバーの質量比が１：１０〜１０：１である、
ことを特徴とする請求項２３に記載の製造方法。
【請求項２５】
請求項１〜２０のいずれか１項に記載の六方晶窒化ホウ素エポキシ複合防食塗料からなるコート層。
【請求項２６】
請求項１〜２０のいずれか１項に記載の六方晶窒化ホウ素エポキシ複合防食塗料の第１の成分と第２の成分を均一に混合させた後成膜処理を行い、そして室温で硬化することによってコート層を形成するステップを含むコート層の製造方法。
【請求項２７】
六方晶窒化ホウ素エポキシ複合防食塗料の第１の成分と第２の成分を均一に混合させた後基材上に塗布し、そして室温で硬化することによってコート層を形成することを特徴とする請求項２６に記載の製造方法。
【請求項２８】
前記基材は金属基材を含むことを特徴とする請求項２７に記載の製造方法。
【発明の詳細な説明】
【技術分野】
【０００１】
本発明はエポキシ塗料に関し、具体的には、六方晶窒化ホウ素エポキシ複合防食塗料及びその製造方法並びに応用に関し、塗料技術分野に属する。
【背景技術】
【０００２】
腐食による金属材料の直接損失が巨大であり、主に２つの損失がある。まず、経済的な損失であり、全世界で一年間腐食による廃棄金属が約１億トンであり、年間産量の２０％〜４０％になり、且つ工業化の発展に従い腐食による問題が益々顕在化され、全世界で一年間における腐食による廃棄鉄鋼機器が年間産量の３０％になり、経済的な損失が著しい。そして、腐食による弊害が、経済的な損失だけでなく、けが、環境汚染、資源の無駄、技術の発展障害、自然資源の損失なども引き起こす。金属腐食による経済や社会生活に対する弊害を緩和する要請が、益々高まっている。
【０００３】
現在、腐食からの保護として表面コート層塗布技術（有機コート層及び無機コート層）がよく知られているが、特に有機コート層は製造プロセスが簡単で、安価であるので、量産に適合する等の利点で広く応用されている。有機コート層の金属に対する保護作用として主に物理バリア、不動態化、防錆充填剤の保護、陰極保護作用等を含む。しかしながら、有機コート層材料は完璧なバリア体系とは言えず、ポリマー自身の分子鎖隙間によるコート層の気孔が発生し、塗布過程中に溶媒の揮発による気孔が水分や塩水噴霧等の腐食媒体の滲入通路になる。腐食の発生を抑制するために、一般的に防食塗料には腐食抑制剤としてクロムまたは鉛等の重金属化合物を含むので、海洋環境や人間の健康に悪い影響を与える。環境保護や健康意識の要請に応じて、塗料として環境に優しい重金属なしの無毒防錆充填剤防食塗料を開発することが主流になる。
【０００４】
一方、六方晶窒化ホウ素は優れた化学・熱安定性、疎水性、バリア性、熱伝導性、潤滑性及び力学的性能を有し、特に絶縁性を更に有するので、塗料に応用すれば、塗料の一層良い耐食性が期待されている。しかしながら、六方晶窒化ホウ素をそのまま高分子ポリマーや樹脂に配合する場合に、六方晶窒化ホウ素同士がπ―π結合作用やファンデルワールス力吸着作用に起因して凝集が発生しすく、均一に高分子ポリマーや樹脂に分散しにくいので、マイクロポアの存在で形成したコート層の保護効果が悪い。
【発明の概要】
【発明が解決しようとする課題】
【０００５】
本発明は、従来技術の欠点を解決するために、六方晶窒化ホウ素エポキシ複合防食塗料及びその製造方法並びに応用を提供することを主な目的とする。
【課題を解決するための手段】
【０００６】
上記発明の目的を達成するために、本発明は以下のような手段を採用する。
本発明の実施例では、
六方晶窒化ホウ素、エポキシ樹脂、オリゴアニリンまたはポリアニリンナノファイバー、塗料助剤及び溶媒を含む第１の成分と、
硬化剤を含む第２の成分と、を含む六方晶窒化ホウ素エポキシ複合防食塗料を提供する。
【０００７】
１つの実施形態において、上記六方晶窒化ホウ素エポキシ複合防食塗料は、
六方晶窒化ホウ素、エポキシ樹脂、オリゴアニリン、塗料助剤及び溶媒を含み、少なくとも一部のオリゴアニリンと六方晶窒化ホウ素との物理的作用結合によって、六方晶窒化ホウ素を上記塗料中に均一に分散させる第１の成分と、
硬化剤を含む第２の成分と、を含んでも良い。
【０００８】
さらに、上記実施形態において、上記塗料中の六方晶窒化ホウ素の含有量が０．５ｗｔ％〜２ｗｔ％であることが好ましい。
【０００９】
さらに、上記実施形態のある好適実施例において、上記塗料は具体的に、
エポキシ樹脂８０〜９５質量部、六方晶窒化ホウ素０．５〜２質量部、オリゴアニリン０．２５〜１質量部、塗料助剤５〜１５質量部を含む第１の成分と、
硬化剤７５〜１００質量部、溶媒０〜２５質量部を含む第２の成分と、を含み、
第１の成分と第２の成分の質量比は１００：１０〜１００：８０である。
【００１０】
１つの実施形態において、上記六方晶窒化ホウ素エポキシ複合防食塗料は、六方晶窒化ホウ素、ポリアニリンナノファイバー、エポキシ樹脂、分散媒、塗料助剤、エポキシ樹脂硬化剤及び溶媒等の成分を更に含んでも良い。
【００１１】
さらに、上記実施形態において、上記六方晶窒化ホウ素エポキシ複合防食塗料中の六方晶窒化ホウ素の含有量が、０．５〜２ｗｔ％であることが好ましい。
【００１２】
さらに、上記実施形態において、上記六方晶窒化ホウ素エポキシ複合防食塗料中のポリアニリンナノファイバーの含有量が、０．２５％ｗｔ〜１ｗｔ％であることが好ましい。
【００１３】
さらに、上記実施形態のある好適実施例において、上記六方晶窒化ホウ素エポキシ複合防食塗料は、
エポキシ樹脂５０〜７９ｗｔ％、六方晶窒化ホウ素０．５〜２ｗｔ％、ポリアニリンナノファイバー０．２５〜１ｗｔ％、塗料助剤０．５〜５ｗｔ％、溶媒２０〜３０ｗｔ％を含む第１の成分と、
エポキシ樹脂硬化剤７５〜１００ｗｔ％、溶媒０〜２５ｗｔ％を含む第２の成分と、を含み、
第１の成分と第２の成分の質量比が１００：１０〜１００：８０である。
【００１４】
本発明の実施例では、
六方晶窒化ホウ素、及びオリゴアニリンまたはポリアニリンナノファイバーを溶媒中に混合させ、六方晶窒化ホウ素の分散液を得た後、六方晶窒化ホウ素の分散液とエポキシ樹脂及び塗料助剤を均一に混合させることによって、第１の成分を用意するステップと、
硬化剤または硬化剤と溶媒の混合物を含む第２の成分を用意するステップと、を含む六方晶窒化ホウ素エポキシ複合防食塗料の製造方法を提供する。
【００１５】
１つの実施形態において、上記製造方法は、
六方晶窒化ホウ素及びオリゴアニリンを溶媒中に混合させ、六方晶窒化ホウ素の分散液を得た後、六方晶窒化ホウ素の分散液とエポキシ樹脂及び塗料助剤を均一に混合させることによって第１の成分を用意するステップと、
硬化剤または硬化剤と溶媒の混合物を含む第２の成分を用意するステップと、を含んでも良い。
【００１６】
１つの実施形態において、上記製造方法は、
六方晶窒化ホウ素及びポリアニリンナノファイバーを均一に溶媒中に分散させ、六方晶窒化ホウ素の分散液を得た後、上記六方晶窒化ホウ素の分散液とエポキシ樹脂、助剤及び溶媒を均一に混合させることによって第１の成分を形成するステップと、
エポキシ樹脂硬化剤をそのまま、またはエポキシ樹脂硬化剤を溶媒で希釈化して第２の成分を形成するステップと、を含んでも良い。
【００１７】
さらに、上記オリゴアニリンはアニリンオリゴマーとも言われ、そのアニリンがポリアニリンよりも共役チェーンセグメントが短く、電気的活性が略同一であるが、分子欠陥がないので、より良い溶解性を有する。本発明の好適なオリゴアニリンは、アニリン三量体、アニリン四量体、アニリン五量体およびアニリン六量体中のいずれか１種類または複数種類の組合せであるが、これに限定されない。これらのオリゴアニリンは市販品であってもよく、参照文献（例えば《ＣＨＥＭ．ＣＯＭＭＵＮ．》、２００３年,第２７６８―２７６９ページ；《Ｓｙｎｔｈｅｔｉｃ  Ｍｅｔａｌｓ》,２００１年,第１２２巻第２３７―２４２ページ；ＣＮ１０１８１１９９７Ａ；ＣＮ１３６９４７８Ａ、ＣＮ１２０４６５５Ａ等）を参照して製造されてもよい。
【００１８】
さらに、上記ポリアニリンナノファイバーの材質として、ポリアニリンまたは側鎖に置換基を有するポリアニリンから選ばれれば良く、好ましくは、上記置換基がメチル基、エチル基、プロピル基またはブチル基を含み、好ましくは、上記側鎖に置換基を有するポリアニリンがポリＯ−メチルアニリン、ポリＯ−エチルアニリン、ポリＯ−プロピルアニリン、ポリブチルアニリン等のいずれか１種類または複数種類の組合せを含むが、これに限定されない。
【００１９】
さらに、上記六方晶窒化ホウ素は六方晶窒化ホウ素ナノシート、六方晶窒化ホウ素ミクロンシート、六方晶窒化ホウ素ナノリボン、少層の六方晶窒化ホウ素（２〜５層）、多層の六方晶窒化ホウ素（５〜９層）、六方晶窒化ホウ素量子ドット中のいずれか１つまたはその誘導体（例えば水酸基化窒化ホウ素、ドーパミン窒化ホウ素等）を含むが、これに限定されない。
【００２０】
さらに、上記エポキシ樹脂はビスフェノールＡ型エポキシ樹脂、ビスフェノールＦ型エポキシ樹脂、ビスフェノールＳ型エポキシ樹脂、メチロールビスフェノールＦ型エポキシ樹脂、水素化ビスフェノールＦ型エポキシ樹脂、ナイロン変性エポキシ樹脂、ノボラック型フェノールホルムアルデヒドエポキシ樹脂、Ｏ−クレゾールホルムアルデヒドエポキシ樹脂、脂肪族グリシジルエーテルエポキシ樹脂、グリシジルエステル型エポキシ樹脂、グリシジルアミン型エポキシ樹脂中のいずれか１種類または複数種類の組合せを含むが、これに限定されない。
【００２１】
さらに、上記硬化剤（エポキシ樹脂硬化剤とも言われ）はポリアミド系硬化剤、カルダノール系硬化剤、無水物系硬化剤またはイミダゾール系硬化剤等を含むが、これに限定されない。
【００２２】
さらに、上記塗料助剤は沈殿防止剤、消泡剤和レベリング剤のいずれか１種類または複数種類の組合せを含むが、これに限定されない。
【００２３】
さらに、上記溶媒はトルエン、キシレン、アセトン、テトラヒドロフラン、エタノール、酢酸エチル及びジメチルスルホキシドのいずれか１種類または複数種類の組合せを含むが、これに限定されない。
【００２４】
本発明の実施例では、上記いずれか１つの方法で製造された六方晶窒化ホウ素エポキシ複合防食塗料を更に提供する。
【００２５】
本発明の実施例では、上記六方晶窒化ホウ素エポキシ複合防食塗料の用途を更に提供する。
【００２６】
本発明の実施例では、上記六方晶窒化ホウ素エポキシ複合防食塗料から形成されたコート層、特に防食耐磨耗コート層を更に提供する。
【００２７】
本発明の実施例では、上記コート層の製造方法をさらに提供する。
【発明の効果】
【００２８】
従来技術に比べて、本発明が提供する六方晶窒化ホウ素エポキシ複合防食塗料は、保存安定性が良く、沈みにくい等の利点を有し、簡単な製造プロセスや安価で、量産に適合し、且つ形成したコート層のバリア性が優れ、長期間の耐食性を有するので、化学工業、石油、電力、船舶、紡績、貯蔵、交通、宇宙等の分野で良好な応用展望が期待される。
【図面の簡単な説明】
【００２９】
【図１ａ】本発明の一実施例における六方晶窒化ホウ素を溶媒及びオリゴアニリンで分散させる前後の写真である。
【図１ｂ】本発明の一実施例におけるアニリン三量体と六方晶窒化ホウ素との結合を示す図である。
【図２ａ】比較例１で得られた単一のエポキシコート層の断面の走査型電子顕微鏡による写真である。
【図２ｂ】実施例１で得られた六方晶窒化ホウ素エポキシ複合コート層の断面の走査型電子顕微鏡による写真である。
【図２ｃ】実施例２で得られた六方晶窒化ホウ素エポキシ複合コート層の断面の走査型電子顕微鏡による写真である。
【図２ｄ】実施例３で得られた六方晶窒化ホウ素エポキシ複合コート層の断面の走査型電子顕微鏡による写真である。
【図２ｅ】実施例１で得られた六方晶窒化ホウ素エポキシ複合コート層の透過型電子顕微鏡による写真である。
【図３ａ】比較例１で得られた単一のエポキシコート層を濃度３．５ｗｔ％のＮａＣｌ溶液で６０日浸漬した交流インピーダンススペクトルを示すボード線図である。
【図３ｂ】実施例１で得られた六方晶窒化ホウ素エポキシ複合コート層を濃度３．５ｗｔ％のＮａＣｌ溶液で６０日浸漬した交流インピーダンススペクトルを示すボード線図である。
【図３ｃ】実施例２で得られた六方晶窒化ホウ素エポキシ複合コート層を濃度３．５ｗｔ％のＮａＣｌ溶液で６０日浸漬した交流インピーダンススペクトルを示すボード線図である。
【図３ｄ】実施例３で得られた六方晶窒化ホウ素エポキシ複合コート層を濃度３．５ｗｔ％のＮａＣｌ溶液で６０日浸漬した交流インピーダンススペクトルを示すボード線図である。
【図４】比較例１で得られた単一のエポキシコート層及び実施例１、２、３で得られた含有量が異なる六方晶窒化ホウ素エポキシ複合コート層を６０日浸漬した後の分極曲線図である。
【図５】比較例１で得られた単一のエポキシコート層及び実施例１、２、３で得られた含有量が異なる六方晶窒化ホウ素エポキシ複合コート層の熱重量曲線図である。
【図６ａ】比較例１で得られた単一のエポキシコート層及び実施例１、２、３で得られた含有量が異なる六方晶窒化ホウ素エポキシ複合コート層の摩擦係数の経時変化曲線図である。
【図６ｂ】比較例１で得られた単一のエポキシコート層及び実施例１、２、３で得られた含有量が異なる六方晶窒化ホウ素エポキシ複合コート層の磨耗率を示す図である。
【図７】本発明の実施例７で使用されるポリブチルアニリンナノファイバーの透過型電子顕微鏡による写真である。
【図８ａ】本発明の実施例７におけるポリブチルアニリンナノファイバーによる分散処理をしていない六方晶窒化ホウ素を、溶媒中に分散させる写真である。
【図８ｂ】本発明の実施例７におけるポリブチルアニリンナノファイバーで分散処理した六方晶窒化ホウ素を、溶媒中に分散させる写真である。
【図９ａ】比較例４の単一のエポキシコート層のＴＥＭ図である。
【図９ｂ】実施例７で得られた六方晶窒化ホウ素エポキシ複合コート層のＴＥＭ図である。
【図９ｃ】実施例８で得られた六方晶窒化ホウ素エポキシ複合コート層のＴＥＭ図である。
【図９ｄ】実施例９で得られた六方晶窒化ホウ素エポキシ複合コート層のＴＥＭ図である。
【図１０】比較例４の単一のエポキシコート層及び実施例７〜実施例９で得られた六方晶窒化ホウ素エポキシ複合コート層を質量部３．５ｗｔ％ＮａＣｌ溶液で１２０日浸漬した後の交流インピーダンススペクトルの電位分極曲線（ボード線）図である。
【図１１】比較例４の単一のエポキシコート層及び実施例７〜実施例９で得られた六方晶窒化ホウ素エポキシ複合コート層の開放電位の浸漬時間に従う変化曲線図である。
【図１２】比較例４の単一のエポキシコート層及び実施例７〜実施例９で得られた六方晶窒化ホウ素エポキシ複合コート層の吸水率曲線図である。
【発明を実施するための形態】
【００３０】
本発明の実施例の一側面で、
六方晶窒化ホウ素、エポキシ樹脂、オリゴアニリンまたはポリアニリンナノファイバー、塗料助剤及び溶媒を含む第１の成分と、
硬化剤を含む第２の成分と、を含む六方晶窒化ホウ素エポキシ複合防食塗料を提供する。
【００３１】
１つの実施形態において、上記六方晶窒化ホウ素エポキシ複合防食塗料は、
六方晶窒化ホウ素、エポキシ樹脂、オリゴアニリン、塗料助剤及び溶媒を含み、少なくとも一部のオリゴアニリンと六方晶窒化ホウ素の物理的作用による結合によって、六方晶窒化ホウ素を上記塗料中に均一に分散させる第１の成分と、
硬化剤を含む第２の成分と、を含んでも良い。
【００３２】
さらに、上記実施形態において、上記塗料における六方晶窒化ホウ素の含有量が０．５ｗｔ％〜２ｗｔ％であることが好ましい。
【００３３】
さらに、上記実施形態において、上記塗料における六方晶窒化ホウ素とオリゴアニリンの質量比が１：１０〜１０：１であることが好ましい。
【００３４】
さらに、上記実施形態において、上記塗料におけるオリゴアニリンの含有量が０．２５ｗｔ％〜１ｗｔ％であることが好ましい。
【００３５】
ある好適な具体的な実施形態において、上記塗料は具体的に、
エポキシ樹脂８０〜９５質量部、六方晶窒化ホウ素０．５〜２質量部、オリゴアニリン０．２５〜１質量部、塗料助剤５〜１５質量部を含む第１の成分と、
硬化剤７５〜１００質量部、溶媒０〜２５質量部を含む第２の成分と、を含み、
第１の成分と第２の成分の質量比が１００：１０〜１００：８０である。
【００３６】
さらに、上記実施形態において、上記六方晶窒化ホウ素エポキシ複合防食塗料におけるオリゴアニリンと六方晶窒化ホウ素とが、複合体の形態で均一に分散している。
【００３７】
他の実施形態において、上記六方晶窒化ホウ素エポキシ複合防食塗料は六方晶窒化ホウ素、ポリアニリンナノファイバー、エポキシ樹脂、分散媒、塗料助剤、エポキシ樹脂硬化剤及び溶媒等の成分を含んでも良い。
【００３８】
さらに、上記実施形態において、上記六方晶窒化ホウ素エポキシ複合防食塗料における六方晶窒化ホウ素の含有量が０．５〜２ｗｔ％であることが好ましい。
【００３９】
さらに、上記実施形態において、上記六方晶窒化ホウ素エポキシ複合防食塗料におけるポリアニリンナノファイバーの含有量が０．２５％ｗｔ〜１ｗｔ％であることが好ましい。
【００４０】
ある好適な具体的な実施形態において、上記塗料は具体的に、
５０〜７９ｗｔ％のエポキシ樹脂、０．５〜２ｗｔ％の方晶窒化ホウ素、０．２５〜１ｗｔ％のポリアニリンナノファイバー、０．５〜５ｗｔ％の塗料助剤、２０〜３０ｗｔ％の溶媒を含む第１の成分と、
７５〜１００ｗｔ％のエポキシ樹脂硬化剤、０〜２５ｗｔ％の溶媒を含む第２の成分と、を含み、
第１の成分と第２の成分の質量比が１００：１０〜１００：８０である。
【００４１】
上記実施形態において、上記六方晶窒化ホウ素エポキシ複合防食塗料を使用する前に、第１の成分と第２の成分を予め均一に混合させた後、成膜処理等の動作を実行しても良い。
【００４２】
さらに、上記実施形態において、上記六方晶窒化ホウ素エポキシ複合防食塗料におけるポリアニリンナノファイバーと六方晶窒化ホウ素とが、複合体の形態で均一に分散している。
【００４３】
本発明の実施例のもう１つ側面では、
六方晶窒化ホウ素、及びオリゴアニリンまたはポリアニリンナノファイバーを溶媒中に混合させ、六方晶窒化ホウ素の分散液を得た後、六方晶窒化ホウ素の分散液とエポキシ樹脂及び塗料助剤を均一に混合させることによって第１の成分を用意するステップと、
硬化剤または硬化剤と溶媒の混合物を含む第２の成分を用意するステップと、を含む、上記六方晶窒化ホウ素エポキシ複合防食塗料の製造方法を提供する。
【００４４】
１つの実施形態において、上記製造方法は、
六方晶窒化ホウ素及びオリゴアニリンを溶媒中に混合させ、六方晶窒化ホウ素の分散液を得た後、六方晶窒化ホウ素の分散液とエポキシ樹脂及び塗料助剤を均一に混合させることによって第１の成分を用意するステップと、
硬化剤または硬化剤と溶媒の混合物を含む第２の成分を用意するステップと、を含む。
【００４５】
ある好適な具体的な実施形態において、上記製造方法は、六方晶窒化ホウ素とオリゴアニリンを溶媒中に分散させ、攪拌や超音波処理を行って六方晶窒化ホウ素の分散液を得た後、上記六方晶窒化ホウ素の分散液とエポキシ樹脂及塗料助剤を混合・攪拌させることによって、第１の成分を得ることを含んでも良い。
【００４６】
さらに、上記実施形態において、上記攪拌、分散等の動作が汎用の高速攪拌・混合分散機器、例えば超音波洗浄機、超音波細胞粉砕機、高速攪拌機、機械攪拌機等によって実施されてもよい。
【００４７】
さらに、上記実施形態において、上記塗料における六方晶窒化ホウ素の含有量が０．５ｗｔ％〜２ｗｔ％であることが好ましい。
【００４８】
さらに、上記実施形態において、上記塗料における六方晶窒化ホウ素とオリゴアニリンの質量比が１：１０〜１０：１であることが好ましい。
【００４９】
さらに、上記実施形態のある好適実施例において、上記塗料は、
エポキシ樹脂８０〜９５質量部、六方晶窒化ホウ素０．５〜２質量部、オリゴアニリン０．２５〜１質量部、塗料助剤５〜１５質量部を含む第１の成分と、
硬化剤７５〜１００質量部、溶媒０〜２５質量部を含む第２の成分と、を含み、
第１の成分と第２の成分の質量比が１００：１０〜１００：８０であっても良い。
【００５０】
あるより具体的な好適実施例において、上記塗料は、
ｗｔ％でエポキシ樹脂８０〜９５、六方晶窒化ホウ素０．５〜２、オリゴアニリン０．２５〜１、塗料助剤５〜１５を含む第１の成分と、
ｗｔ％で硬化剤７５〜１００、溶媒０〜２５を含む第２の成分と、を含む。
【００５１】
１つの具体的な実施例において、上記製造方法は具体的に、
（１）２．９５６ｇベンゼンジアミン硫酸塩、１．８５３ｇアニリン、１５０ｍＬＨＣｌ溶液（１ｍｏｌ／Ｌ）を、磁子が入っている丸底フラスコ中に入れてから、―５℃の氷塩浴に置いて冷却させる。また４．５４１ｇ過硫酸アンモニウムを秤量して５０ｍＬＨＣｌ溶液（１ｍｏｌ／Ｌ）中に溶解させ、滴下漏斗によって約１滴／秒の速度で緩やかに上記反応溶液中へ滴下し、滴下完了後、１ｈ攪拌する。反応が完了すると、生成物をブフナー漏斗に注いで吸引濾過し、予め０℃まで冷却された１ｍｏｌ／ＬＨＣｌ溶液で洗浄し、多量の純水で洗浄することによって、黒緑色固体生成物を得る。まず１０ｗｔ％のアンモニア水で該生成物を洗浄し、そして多量の純水で洗浄し、最後に真空オーブン中に置いて７０℃で乾燥することによって、アニリン三量体としてマゼンダの固体生成物を得る。
（２）質量比４：１の六方晶窒化ホウ素とオリゴアニリンを秤量し溶媒（ＥｔＯＨ、ＤＭＦ、ＴＨＦ等）に分散させてオリゴアニリン／六方晶窒化ホウ素の分散液（図１ａ中の右図を参照。オリゴアニリンを配合しない場合、その効果について図１ａ中の左図を参照）を形成する。
（３）上記オリゴアニリン／六方晶窒化ホウ素の分散液にエポキシ樹脂及び助剤を配合し、１０〜６０ｍｉｎ攪拌し均一に混合することによって第１の成分を調製する。
（４）溶媒で硬化剤を希釈することによって六方晶窒化ホウ素複合エポキシ塗料の第２の成分を得る。
【００５２】
さらに、上記実施例において、第２の成分を第１の成分中に配合し均一に混合し、常温で約７日硬化することによって六方晶窒化ホウ素防食耐磨耗コート層を形成することができる。
【００５３】
１つの実施形態において、上記製造方法は、
六方晶窒化ホウ素及びポリアニリンナノファイバーを均一に溶媒中に分散させ、六方晶窒化ホウ素の分散液を得た後、上記六方晶窒化ホウ素の分散液とエポキシ樹脂、助剤及び溶媒を均一に混合させることによって第１の成分を成形するステップと、
エポキシ樹脂硬化剤をそのまま又は溶媒でエポキシ樹脂硬化剤を希釈したものを第２の成分とするステップとを含んでも良い。
【００５４】
ある好適な具体的な実施形態において、上記製造方法は、
一定量の六方晶窒化ホウ素とポリアニリンナノファイバーを秤量し溶媒中に分散させ、攪拌や超音波によって六方晶窒化ホウ素の分散液を得るステップと、
上記六方晶窒化ホウ素の分散液にエポキシ樹脂、助剤及び溶媒を配合し、１０〜６０ｍｉｎ攪拌し均一に混合させることによって第１の成分を調製するステップと、
エポキシ樹脂硬化剤に一定量の溶媒を配合し希釈することによって第２の成分を得るステップと、を含んでも良い。
【００５５】
さらに、上記実施形態のある好適実施例において、上記六方晶窒化ホウ素の分散液における六方晶窒化ホウ素とポリアニリンナノファイバーの質量比が１：１０〜１０：１であることが好ましい。
【００５６】
同様に、上記実施形態において、上記攪拌、分散等の動作が汎用の高速攪拌・混合分散機器、例えば超音波洗浄機、超音波細胞粉砕機、高速攪拌機、機械攪拌機等によって実施される。
【００５７】
１つの具体的な実施例において、上記製造方法は具体的に、
（１）アニリンモノマーを１Ｍの塩酸中に溶解し、相当モル量の過硫酸アンモニウムを上記溶液中に入れ室温で２４時間静置し、濾過・洗浄した後ポリアニリンナノファイバーを得、そしてヒドラジン水和物を入れ脱ドープし、蒸留水で３回洗浄し乾燥することによって固有状態のポリアニリンナノファイバーを得るステップと、
（２）一定量の六方晶窒化ホウ素とステップ（１）で得られたポリアニリンナノファイバーを秤量し溶媒中に分散させ、ポリアニリンナノファイバー／六方晶窒化ホウ素の分散液を形成し、ポリアニリンナノファイバーと六方晶窒化ホウ素質量比が１：１０〜１０：１であるステップと、
（３）上記ポリアニリンナノファイバー／六方晶窒化ホウ素の分散液にエポキシ樹脂、助剤及び溶媒を配合し、１０〜６０分攪拌し均一に混合することによって第１の成分を得るステップと、
（４）溶媒でエポキシ樹脂硬化剤を希釈することによって第２の成分を得るステップと、を含んでも良い。
【００５８】
さらに、上記実施例において、上記第２の成分と第１の成分を一定の比例で均一に混合して基材上に塗布することによってコート層を形成し、常温で７日間硬化させて六方晶窒化ホウ素エポキシ複合コート層を形成しても良い。
【００５９】
さらに、本明細書では、上記オリゴアニリンはアニリン三量体、アニリン四量体、アニリン五量体及びアニリン六量体中のいずれか１種類または複数種類の組合せを含むが、これに限定されない。
【００６０】
さらに、本明細書では、上記ポリアニリンナノファイバーの材質は、ポリアニリンまたは側鎖に置換基を有するポリアニリンから選ばれたものである。上記置換基はメチル基、エチル基、プロピル基またはブチル基を含むことが好ましい。上記側鎖に置換基を有するポリアニリンはポリＯ−メチルアニリン、ポリＯ−エチルアニリン、ポリＯ−プロピルアニリン、ポリブチルアニリンのいずれか１つまたは２つ以上の組合せを含むことが好ましいが、これに限定されない。
【００６１】
さらに、本明細書では、上記ポリアニリンナノファイバーの直径が１０〜３００ｎｍであり、特に１０〜１００ｎｍであることが好ましい。
【００６２】
さらに、本明細書では、上記ポリアニリンナノファイバーの長さが０．５〜５μｍであり、特に０．５〜２μｍであることが好ましい。
【００６３】
さらに、本明細書では、上記ポリアニリンまたは側鎖に置換基を有するポリアニリンはいずれも固有状態のポリアニリンである。
【００６４】
さらに、本明細書では、上記ポリアニリンナノファイバーが業界の汎用手段で製造されたものであれば良い。
【００６５】
さらに、本明細書では、上記六方晶窒化ホウ素は六方晶窒化ホウ素ナノシート、六方晶窒化ホウ素ミクロンシート、六方晶窒化ホウ素ナノリボン、少層の六方晶窒化ホウ素（２〜５層）、多層の六方晶窒化ホウ素（５〜９層）、六方晶窒化ホウ素量子ドット中のいずれか１つまたはいずれか１つの誘導体（例えば化学修飾された六方晶窒化ホウ素）を含むが、ここに限定されない。
【００６６】
さらに、本明細書では、上記六方晶窒化ホウ素の厚さが２０ｎｍ以下であり、特に０．３３ｎｍ〜１０ｎｍであることが好ましい。
【００６７】
さらに、本明細書では、上記エポキシ樹脂はビスフェノールＡ型エポキシ樹脂、ビスフェノールＦ型エポキシ樹脂、ビスフェノールＳ型エポキシ樹脂、メチロールビスフェノールＦ型エポキシ樹脂、水素化ビスフェノールＦ型エポキシ樹脂、ナイロン変性エポキシ樹脂、ノボラック型フェノールホルムアルデヒドエポキシ樹脂、Ｏ−クレゾールホルムアルデヒドエポキシ樹脂、脂肪族グリシジルエーテルエポキシ樹脂、グリシジルエステル型エポキシ樹脂、グリシジルアミン型エポキシ樹脂等中のいずれか１種類または複数種類の組合せを含むが、これに限定されない。
【００６８】
さらに、本明細書では、上記硬化剤（エポキシ樹脂硬化剤としてもよい）はポリアミド系硬化剤、カルダノール系硬化剤、無水物系硬化剤またはイミダゾール系硬化剤等中のいずれか１種類または複数種類の組合せを含むが、これに限定されない。
【００６９】
さらに、本明細書では、上記塗料助剤は沈殿防止剤、消泡剤和レベリング剤のいずれか１種類または複数種類の組合を含むが、これに限定されない。これらの塗料助剤はいずれも知られているものであり、業界の既知手段で取得でき、例えば市販品であってもよい。
【００７０】
例えば、上記沈殿防止剤が気相シリカ、ポリアミド系ワックスと有機ベントナイト中から選ばれたいずれか１種類または複数種類の組合せを含むことが好ましいが、これに限定されない。
【００７１】
例えば、上記消泡剤がジメチルシリコーンオイル、エーテルエステル化合物、変性鉱油、ポリエトキシグリセリルエーテル、低分子金属有機物及び変性シリコーンポリマー中のいずれか１種類または複数種類の組合せを含むことが好ましいが、これに限定されない。
【００７２】
例えば、上記レベリング剤がエチルグリコールブチルエーテル、セルロースアセテートブチレート、ポリアクリレート系、シリコーンオイル、メチロールセルロース、ポリジメチルシラン、ポリメチルフェニルシロキサン及び変性シリコーン化合物中のいずれか１種類または複数種類の組合せを含むことが好ましいが、これに限定されない。
【００７３】
さらに、本明細書には、上記溶媒がトルエン、キシレン、アセトン、テトラヒドロフラン、エタノール、酢酸エチル及びジメチルスルホキシドのいずれか１種類または複数種類の組合せを含むことが好ましいが、これに限定されない。
【００７４】
本発明の実施例のもう１つの側面では上記六方晶窒化ホウ素エポキシ複合防食塗料の用途をさらに提供している。
【００７５】
それに対して、本発明の実施例では上記六方晶窒化ホウ素エポキシ複合防食塗料で形成されたコート層、特に防食耐磨耗コート層を提供している。
【００７６】
１つの実施形態において、上記コート層におけるオリゴアニリンの好適な質量％が０．２５〜１％であり、六方晶窒化ホウ素の好適な質量％が０．５〜２％である。
【００７７】
これに対して、本発明の実施例では、上記六方晶窒化ホウ素エポキシ複合防食塗料における第１の成分と第２の成分を均一に混合させて成膜処理を行い、室温で硬化することによって上記コート層を形成することを含むコート層、特に防食耐磨耗コート層の製造方法を提供している。
【００７８】
ある具体的な実施形態において、上記六方晶窒化ホウ素エポキシ複合防食塗料における第１の成分と第２の成分を均一に混合させて基材に塗布した後、室温で硬化することによって、上記防食耐磨耗コート層を形成してもよい。
【００７９】
ある具体的な実施形態において、第２の成分と第１の成分を混合して成膜処理を行い、常温で７日以上硬化することによって、六方晶窒化ホウ素エポキシ複合コート層を得る。
【００８０】
上記成膜処理が塗布、スピンコート、スプレイコート、印刷等によって行われるが、これに限定されない。
【００８１】
上記基材の材質として様々あり、例えば金属基材である。特に、上記六方晶窒化ホウ素エポキシ複合コート層を金属等の基材の表面に応用する場合に、大幅にこのような基材の使用寿命を延長することができる。
【００８２】
本発明の上記１つの実施形態によれば、オリゴアニリンと六方晶窒化ホウ素の物理的複合によって、極大に六方晶窒化ホウ素の分散安定性を向上させ、六方晶窒化ホウ素を均一かつ安定にエポキシ樹脂に分散させて、保存安定性が良く、沈みにくい等の利点を有する六方晶窒化ホウ素エポキシ複合防食耐磨耗塗料を形成することができるだけでなく、六方晶窒化ホウ素のエポキシ複合コート層での平行交差分布によるラビリンス効果が生ずることによって、大幅にコート層のバリア性を向上させ、コート層のクラックを低減し、腐食媒体の拡散通路を延伸し、さらに金属の腐食を抑制することができ、同時に六方晶窒化ホウ素とオリゴアニリンの複合によって、より効果的に金属を不動態化させ、さらに金属の腐食を抑制し、且つコート層の耐磨耗性を顕著に向上させ、このようにして形成するコート層のバリア性が良好で、防食耐磨耗性能の耐久性が高い。
【００８３】
本発明の上記もう１つの実施形態によれば、六方晶窒化ホウ素エポキシ複合防食塗料に少量の均一分散のポリアニリンナノファイバーと六方晶窒化ホウ素（特に六方晶窒化ホウ素２次元ナノシート）を配合することによって、顕著に形成したコート層のバリア性及び耐食性を向上させることができる。その理由は以下のとおりと考えられる。
その１、ポリアニリンナノファイバーによって金属の表面を不動態化させて、保護酸化層を形成しながら、ポリアニリンナノファイバーの導電性によって腐食電位が移動し、金属のエッチングレートを低減させることができる。
その２、六方晶窒化ホウ素（六方晶窒化ホウ素２次元ナノシートが好ましい）の均一分散によって複合コート層での平行交差分布により、ラビリンス効果が生ずることによって、大幅にコート層のバリア性を向上させ、コート層のクラック低減し、腐食媒体の拡散通路を延長して、さらに金属の腐食を抑制することができる。
その３、ポリアニリンナノファイバーと六方晶窒化ホウ素（六方晶窒化ホウ素２次元ナノシートがこのましい）の複合・連携によって、ポリアニリンナノファイバーと六方晶窒化ホウ素の上記優れた性能に悪影響が与えられず、大幅に六方晶窒化ホウ素の分散性を改善し、より均一にエポキシ樹脂中に分散させることができ、さらに形成したコート層がより緻密になり、顕著に保護効果を向上させることができる。
【００８４】
要するに、本発明の六方晶窒化ホウ素エポキシ複合防食塗料は保存安定性が良く、沈みにくい等の利点を有し、同時に形成したコート層のバリア性能が良好で、防食耐磨耗性能の耐久性が高い等の特徴を有するので、建築、化学工業、石油、電力、冶金、船舶、紡績、貯蔵、交通、宇宙等の分野で広い応用展望が期待されている。
【００８５】
以下、本発明の目的、技術手段や利点をより明らかにするために、幾つかの実施例及び図面を参照して本発明の実施例における技術手段を詳しく説明する。説明する実施例がただ本発明の一部の実施例であり、全ての実施例ではないことは言うまでもない。当業者は本発明の実施例に基づいて創造的な労働をせずに得られた他の実施例の全ては本発明の保護範囲に属する。
【００８６】
（比較例１）
２０ｇのエポキシ樹脂（品番Ｅ４４、江蘇呉江合力樹脂工場から購入）、１ｇのレベリング剤（ポリジメチルシロキサン）、１ｇの沈殿防止剤（ポリアミド系ワックス）、２ｇの消泡剤（変性シリコーン複合体）及び６ｇのキシレンを秤量し、３０分機械攪拌することによって、第１の成分（即ち第１の成分）を得る。５ｇのポリアミド６５０と４ｇのキシレン溶液を均一に混合させることによって第２の成分（即ち第２の成分）を得る。第１の成分と第２の成分を４：１の比例で混合し、高速攪拌機で３０分攪拌することによって、単一のエポキシ塗料を得る。得られた単一のエポキシ塗料を炭素鋼基材上にスプレイコーティングし、溶媒が揮発した後、厚さが約２０μｍの単一のエポキシコート層を得る。
【００８７】
（実施例１）
０．０３１ｇのアニリン二量体と０．１３ｇの六方晶窒化ホウ素ナノシート（市販品、厚さ約０．３３ｎｍ〜２ｎｍ）を秤量し、２５ｍＬのテトラヒドロフラン中に分散させ、１時間の超音波処理を行ってから、六方晶窒化ホウ素の分散液を得る。上記六方晶窒化ホウ素の分散液を２０ｇのエポキシ樹脂、１ｇのレベリング剤（ポリジメチルシロキサン）、１ｇの沈殿防止剤（ポリアミド系ワックス）、２ｇの消泡剤（変性シリコーン複合体）及び６ｇのキシレン中に配合し、３０分機械攪拌により各種の物質を均一に混合させることによって、第１の成分を得る。５ｇのポリアミド６５０及び４ｇのキシレン溶液を均一に混合させ第２の成分を得る。第１の成分と第２の成分を４：１の比例で混合させ、高速攪拌機で３０分攪拌することによって、０．５ｗｔ％の六方晶窒化ホウ素を含有する六方晶窒化ホウ素エポキシ複合防食塗料（即ち六方晶窒化ホウ素エポキシ複合防食塗料）を得る。得られた六方晶窒化ホウ素エポキシ複合防食塗料を炭素鋼基材上にスプレイコーティングし、溶媒が揮発した後、厚さ約２０μｍの六方晶窒化ホウ素エポキシ複合コート層（即ち六方晶窒化ホウ素防食耐磨耗コート層）を得る。
【００８８】
（実施例２）
０．０６３ｇのアニリン三量体および０．２５ｇの六方晶窒化ホウ素ナノシート（市販品、厚さ約６ｎｍ〜１０ｎｍ）を秤量し、５０ｍＬのテトラヒドロフラン中に分散させ、１時間の超音波処理行ってから、六方晶窒化ホウ素の分散液を得る。上記六方晶窒化ホウ素の分散液を２０ｇのエポキシ樹脂、２ｇのレベリング剤（ポリジメチルシロキサン）、２ｇの沈殿防止剤（ポリアミド系ワックス）、２ｇの消泡剤（変性シリコーン複合体）及び６ｇのトルエン（品番Ｅ４４、江蘇呉江合力樹脂工場から購入）中に配合し、３０分機械攪拌により各種の物質を均一に混合させることによって、第１の成分を得る。５ｇのポリアミド６５０及び４ｇのトルエン溶液を均一に混合させ第２の成分を得る。第１の成分と第２の成分を４：１の比例で混合させ、高速攪拌機で３０分攪拌することによって、１．０ｗｔ％の六方晶窒化ホウ素を含有する六方晶窒化ホウ素エポキシ複合防食塗料を得る。得られた六方晶窒化ホウ素エポキシ複合防食塗料を炭素鋼基材上にスプレイコーティングし、溶媒が揮発した後、厚さ約２０μｍの六方晶窒化ホウ素エポキシ複合コート層を得る。
【００８９】
（実施例３）
０．１３ｇのアニリン四量体および０．５ｇの六方晶窒化ホウ素ナノシート（市販品、厚さ約３ｎｍ〜５ｎｍ）を秤量し、１００ｍＬのテトラヒドロフラン中に分散させ、１時間の超音波処理を行って、六方晶窒化ホウ素の分散液を得る。上記六方晶窒化ホウ素の分散液を２０ｇのエポキシ樹脂、１ｇのレベリング剤（ポリジメチルシロキサン）、１ｇの沈殿防止剤（ポリアミド系ワックス）、２ｇの消泡剤（変性シリコーン複合体）及び６ｇのキシレン中に配合し、３０分機械攪拌により各種の物質を均一に混合させることによって、第１の成分を得る。５ｇのポリアミド６５０及び４ｇのキシレン溶液を均一に混合させ第２の成分を得る。第１の成分と第２の成分を４：１の比例で混合させ、高速攪拌機で３０分攪拌することによって、２．０ｗｔ％の六方晶窒化ホウ素を含有する六方晶窒化ホウ素エポキシ複合防食塗料を得る。得られた六方晶窒化ホウ素エポキシ複合防食塗料を炭素鋼基材上にスプレイコーティングし、溶媒が揮発した後、厚さ約２０μｍの六方晶窒化ホウ素エポキシ複合コート層を得る。
【００９０】
実施例１におけるオリゴアニリン処理されていない六方晶窒化ホウ素の分散液（左）とオリゴアニリン処理された六方晶窒化ホウ素の分散液（右）とを比較して、効果が図１ａに示される。結果によれば、処理されていない六方晶窒化ホウ素の分散液の顕著な沈殿が認められるが、上記六方晶窒化ホウ素の分散液の顕著な沈殿が認められない。これはオリゴアニリンによって六方晶窒化ホウ素を均一に溶媒に分散させることができることを意味する。
【００９１】
走査型電子顕微鏡によって比較例１で得られた単一のエポキシコート層及び実施例１、２、３で得られた六方晶窒化ホウ素エポキシ複合コート層の断面特性評価を行った結果、単一のエポキシコート層の断面に多くの細長いクラックがあり（図２ａ）、実施例１で得られた六方晶窒化ホウ素エポキシ複合コート層の断面のクラックが少なくなり（図２ｂ）、窒化ホウ素の含有量の増加に従い、断面が粗化され、かつ大量の六方晶窒化ホウ素の凝集欠陥がある（図２ｃと図２ｄ）。図２ｅは実施例１で得られた六方晶窒化ホウ素エポキシ複合コート層の透過型電子顕微鏡の写真であり、図から分かるようにコート層に六方晶窒化ホウ素ナノシートがランダムに分布され、これは六方晶窒化ホウ素の含有量が０．５ｗｔ％である場合に、オリゴアニリンの存在によって六方晶窒化ホウ素のエポキシ樹脂での凝集を低減でき、六方晶窒化ホウ素のエポキシ樹脂での分散を寄与するが、多すぎると六方晶窒化ホウ素の一部の凝集現象が現れることを意味する。
【００９２】
比較例１で得られた単一のエポキシコート層及び実施例１、２、３で得られた含有量が異なる六方晶窒化ホウ素エポキシ複合コート層を同様に電気化学の特徴評価を行う。具体的には、上記含有量が異なる六方晶窒化ホウ素エポキシ複合コート層を濃度３．５ｗｔ％のＮａＣｌ溶液で６０日浸漬し、浸漬過程中に上海辰華ＣＨＩ６６０Ｅ電気化学ステーションによって交流インピーダンススペクトルを監視して、６０日浸漬した後、ゼータ電位分極曲線を得る。
【００９３】
そして、比較例１で得られた単一のエポキシ樹脂コート層に対する耐食性能テストを行う。図３ａから分かるように、単一のエポキシ樹脂が６０日の浸漬過程中、インピーダンスモジュールが５．０９×１０９Ωｃｍ２から３．９９７×１０５Ωｃｍ２まで低下していく。図３ｂに示すように、実施例で得られた六方晶窒化ホウ素エポキシ複合コート層が浸漬過程中にインピーダンスモジュールの変化がそれほど大きくなかったが、８０日浸漬した後７．５４×１０９Ωｃｍ２から２．８１×１０８Ωｃｍ２までに低下し、優れた耐食性能を有することを示すが、六方晶窒化ホウ素のドープ含有量の増加に従い、コート層のインピーダンスが６０日の浸漬過程中に著しく低下し、特に実施例２で得られた六方晶窒化ホウ素エポキシ複合コート層が６０日浸漬した後に無くなった（図３ｃ）。
【００９４】
同時に、６０日間浸漬した後の試料に対するゼータ電位分極テストを行った結果（図４）、実施例２で得られた六方晶窒化ホウ素エポキシ複合コート層が高い腐食電流密度を有するが、全てのコート層において実施例１で得られた六方晶窒化ホウ素エポキシ複合コート層の腐食電流密度が最も低い。従って、実施例１で得られた六方晶窒化ホウ素エポキシ複合コート層の耐食性能が最も高いと言える。これは六方晶窒化ホウ素の含有量が０．５ｗｔ％である場合に、エポキシ樹脂での分散が比較的に均一になり、六方晶窒化ホウ素ナノシートを層ごとにエポキシ樹脂中に分布させ、さらにコート層のバリア性及び耐食性能を顕著に向上させることができる。
【００９５】
エポキシ複合コート層の耐食性能を検討したが、その他に比較例１で得られた単一のエポキシコート層及び実施例１、２、３で得られた含有量が異なる六方晶窒化ホウ素エポキシ複合コート層の熱性能に対する特徴評価を行い、コート層について類似の熱分解挙動が現れたが、窒化ホウ素をドープした後、減量１０％と減量５０％に対応する温度がともに向上し、コート層の熱安定性が向上したといえる。
【００９６】
尚、本発明ではＵＭＴ―３ラビング機によって、負荷２Ｎ、周波数１Ｈｚの条件、２０分往復摺動摩擦の条件下で、比較例１で得られた単一のエポキシコート層及び実施例１、２、３で得られた含有量が異なる六方晶窒化ホウ素エポキシ複合コート層の磨耗性能に対する特徴評価を行う。図６ａから分かるように、実施例１―３で得られたコート層の摩擦係数があまり低下しなかったが、単一のエポキシコート層よりもコート層の耐磨耗性が顕著に向上した。その内０．５ｗｔ％の六方晶窒化ホウ素をドープした複合コート層の摩擦係数及び磨耗率が最も低く、同時にコート層の熱安定性が顕著に向上し、このように摩擦で発熱した場合でもコート層が良い機械性能を持ち、さらにコート層の耐磨耗性を一層向上させる。
【００９７】
（比較例２）
０．１３ｇの六方晶窒化ホウ素ナノシート、２５ｍＬのテトラヒドロフラン、２０ｇのエポキシ樹脂、１ｇのレベリング剤、１ｇの沈殿防止剤、２ｇの消泡剤及び６ｇのキシレンを秤量し混合させ、３０分機械攪拌により各種の物質を均一に混合させることによって、第１の成分を得る。５ｇのポリアミド６５０と４ｇのキシレン溶液を均一に混合させ第２の成分を得る。第１の成分と第２の成分を混合させ、高速攪拌機で３０分攪拌することによって、０．５ｗｔ％の六方晶窒化ホウ素を含有するエポキシ複合塗料を得る。得られたエポキシ複合塗料を炭素鋼基材上にスプレイコーティングし、溶媒が揮発した後、厚さ約２０μｍのエポキシ複合コート層を得る。
【００９８】
（比較例３）
０．０３１ｇのアニリン三量体、０．１３ｇの六方晶窒化ホウ素ナノシート、２５ｍＬのテトラヒドロフラン、２０ｇのエポキシ樹脂、１ｇのレベリング剤、１ｇの沈殿防止剤、２ｇの消泡剤及び６ｇのキシレンを秤量し混合させ、３０分機械攪拌により各種の物質を均一に混合させることによって、第１の成分を得る。５ｇのポリアミド６５０と４ｇのキシレン溶液を均一に混合させ第２の成分を得る。第１の成分と第２の成分を混合させ、高速攪拌機で３０分攪拌することによって、０．５ｗｔ％の六方晶窒化ホウ素を含有するエポキシ複合塗料を得る。得られたエポキシ複合塗料を炭素鋼基材上にスプレイコーティングし、溶媒が揮発した後、厚さ約２０μｍのエポキシ複合コート層を得る。
【００９９】
同様に、本願発明者はまた走査型電子顕微鏡によって比較例２、３で得られたエポキシ複合コート層の断面に対する特徴評価を行った結果、比較例２で得られたエポキシ複合コート層の断面にクラックが多く、且つ六方晶窒化ホウ素ナノシートの凝集程度が高い。比較例２で得られたエポキシ複合コート層の断面のクラックが単一のエポキシコート層よりも低下し（実施例１―３のコート層よりも顕著に多い）、一部の六方晶窒化ホウ素ナノシートが凝集する。そして、耐食性能、耐磨耗性能、熱安定性能等のテスト結果から分かるように、比較例２、３で得られたエポキシ複合コート層の対応性能が単一のエポキシコート層よりも一定の程度で向上したが、実施例１―３で得られたコート層よりも大きく劣化した。
【０１００】
（実施例４）
本実施例は実施例１とほぼ同じであるが、アニリン四量体、六方晶窒化ホウ素ミクロンシート（市販品、厚さ約１５ｎｍ〜２０ｎｍ）、キシレン（テトラヒドロフランのかわり）及び脂肪族グリシジルエーテルエポキシ樹脂を使用することが異なる。
【０１０１】
（実施例５）
本実施例は実施例２とほぼ同じであるが、アニリン五量体、少層の六方晶窒化ホウ素（２〜５層）（厚さ約５ｎｍ〜１０ｎｍ）または多層の六方晶窒化ホウ素（５〜９層）（厚さ約１５ｎｍ〜２０ｎｍ）、酢酸エチル及ノボラック型フェノールホルムアルデヒドエポキシ樹脂を使用することが異なる。
【０１０２】
（実施例６）
本実施例は実施例３とほぼ同じであるが、アニリン六量体、六方晶窒化ホウ素量子ドット、エタノール及メチロールビスフェノールＦ型エポキシ樹脂を使用することが異なる。
【０１０３】
また、本願発明者は上記実施例４―６で得られたエポキシ複合コート層の各種性能に対するテスト・まとめなどを行い、テストの結果からこれらのエポキシ複合コート層も優れた耐食性能、耐磨耗性能及び熱安定性能を有することを証明する。
【０１０４】
（実施例７）
（１）０．０４７ｇのポリブチルアニリンナノファイバー（形状が図７に示すように、上記方法を参照して製造）、０．１８ｇの六方晶窒化ホウ素ナノシート（厚さ約３〜５ｎｍ）を４０ｍＬのテトラヒドロフラン中に分散させ、１時間の超音波処理を行って均一に混合させ六方晶窒化ホウ素の分散液を得て、そして上記六方晶窒化ホウ素の分散液を３０ｇのエポキシ樹脂（品番Ｅ４４、江蘇呉江合力樹脂工場から購入）、２ｇのレベリング剤、２ｇの沈殿防止剤、３ｇの消泡剤及び８ｇのキシレン試薬中に配合し、３０分機械攪拌により各種の物質を均一に混合させることによって、第１の成分を得る。
（２）７．５ｇのポリアミド６５０、６ｇのキシレン溶液を均一に混合させ第２の成分を得る。
（３）第１の成分と第２の成分をそのまま混合させ、高速攪拌機で３０分攪拌することによって、０．５ｗｔ％六方晶窒化ホウ素を含有するエポキシ複合塗料を得る。
（４）得られた六方晶窒化ホウ素エポキシ複合防食塗料を炭素鋼基材上にスプレイコーティングし、溶媒が揮発した後、厚さ約２０μｍの六方晶窒化ホウ素エポキシ複合コート層を得る。
【０１０５】
（実施例８）
（１）０．０９５ｇのポリＯ−メチルアニリンナノファイバー（直径約１０ｎｍ、長さ約０．８μｍ）、０．３８ｇの六方晶窒化ホウ素ナノリボン（厚さ約８〜１０ｎｍ）を８０ｍＬのテトラヒドロフラン中に分散させ、１時間の超音波処理を行って均一に混合させ六方晶窒化ホウ素の分散液を得て、そして上記六方晶窒化ホウ素の分散液を３０ｇのエポキシ樹脂（ビスフェノールＳ型エポキシ樹脂、メチロールビスフェノールＦ型エポキシ樹脂または水素化ビスフェノールＦ型エポキシ樹脂等）、２ｇのレベリング剤（ポリジメチルシランまたはポリメチルフェニルシロキサン等）、２ｇの沈殿防止剤（ポリアミド系ワックスまたは有機膨潤剤等）、３ｇのポリエーテル系消泡剤及び８ｇのトルエン試薬（品番Ｅ４４、江蘇呉江合力樹脂工場から購入）中に配合し、３０分機械攪拌により各種の物質を均一に混合させることによって、第１の成分を得る。
（２）７．５ｇのポリアミド６５０と６ｇのトルエン溶液を均一に混合させ第２の成分を得る。
（３）第１の成分と第２の成分をそのまま混合させ、高速攪拌機で３０分攪拌することによって、１．０ｗｔ％の六方晶窒化ホウ素を含有するエポキシ複合塗料を得る。
（４）得られた六方晶窒化ホウ素エポキシ複合防食塗料を炭素鋼基材上にスプレイコーティングし、溶媒が揮発した後、厚さ約２０μｍの六方晶窒化ホウ素エポキシ複合コート層を得る。
【０１０６】
（実施例９）
（１）０．１９ｇのポリエチルアニリンナノファイバー（直径約１００ｎｍ、長さ約０．７μｍ）、０．７５ｇの少層の六方晶窒化ホウ素粉末を１５０ｍＬのテトラヒドロフラン中に分散させ、１時間の超音波処理を行って均一に混合させ、六方晶窒化ホウ素の分散液を得て、そして上記六方晶窒化ホウ素の分散液を３０ｇのエポキシ樹脂（ｏ−クレゾールホルムアルデヒドエポキシ樹脂、脂肪族グリシジルエーテルエポキシ樹脂、グリシジルエステル型エポキシ樹脂またはグリシジルアミン型エポキシ樹脂等）、２ｇのレベリング剤（ポリアクリレート系またはシリコーンオイル等）、２ｇの沈殿防止剤（気相シリカ等）、３ｇの変性シリコーンポリマー系消泡剤及び８ｇのキシレン試薬中に配合し、３０分機械攪拌により各種の物質を均一に混合させることによって、第１の成分を得る。
（２）７．５ｇのポリアミド６５０と６ｇのキシレン溶液を均一に混合させ第２の成分を得る。
（３）第１の成分と第２の成分そのまま混合させ、高速攪拌機で３０分攪拌することによって、２．０ｗｔ％の六方晶窒化ホウ素を含有するエポキシ複合塗料を得る。
（４）得られた六方晶窒化ホウ素エポキシ複合防食塗料を炭素鋼基材上にスプレイコーティングし、溶媒が揮発した後、厚さ約２０μｍの六方晶窒化ホウ素エポキシ複合コート層を得る。
【０１０７】
（比較例４）
（１）３０ｇのエポキシ樹脂（実施例７と同じ）、２ｇのレベリング剤（実施例７と同じ）、２ｇの沈殿防止剤（実施例７と同じ）、３ｇの消泡剤（実施例７と同じ）を８ｇのキシレン試薬に溶解し、３０分機械攪拌して、第１の成分を得る。
（２）７．５ｇのポリアミド６５０と６ｇのキシレン溶液を均一に混合させ第２の成分を得る。
（３）第１の成分と第２の成分をそのまま混合させ、高速攪拌機で３０分攪拌することによって、単一のエポキシ塗料を得る。
（４）得られた単一のエポキシ塗料を炭素鋼基材上にスプレイコーティングし、溶媒が揮発した後、厚さ約２０μｍの単一のエポキシコート層を得る。
【０１０８】
（比較例５）
該比較例５は実施例７とほぼ同じであるが、第１の成分におけるポリブチルアニリンナノファイバーに代えて市販品ポリアニリンを使用することが異なる。
【０１０９】
図８ａは本実施例７のポリブチルアニリンナノファイバー分散処理されていない六方晶窒化ホウ素の分散液の写真であり、図８ｂは本実施例７の代表的な六方晶窒化ホウ素の分散液の写真であり、その内六方晶窒化ホウ素がポリブチルアニリン分散処理された。ポリブチルアニリンナノファイバー分散処理されていない六方晶窒化ホウ素の分散液の顕著な沈殿が認められ、本実施例７のポリブチルアニリンナノファイバー分散処理された六方晶窒化ホウ素の分散液の顕著な沈殿が認められなかったが、これはポリブチルアニリンナノファイバーによって六方晶窒化ホウ素を均一に溶媒中分散させることができると言える。
【０１１０】
図９ａ―９ｄは、それぞれ比較例４で得られた単一のエポキシコート層及び実施例７―９で得られた代表的な六方晶窒化ホウ素エポキシ複合コート層のＴＥＭ図である。結果から、単一のエポキシコート層の表面が平滑で、顕著な欠陥がなく、実施例７で得られた代表的な六方晶窒化ホウ素エポキシ複合コート層の表面に主には六方晶窒化ホウ素である多くの白い領域が均一に分布する。これはポリブチルアニリンナノファイバーの存在によって六方晶窒化ホウ素のエポキシ樹脂での凝集を低減でき、六方晶窒化ホウ素のエポキシ樹脂での分散を促進するが、六方晶窒化ホウ素のドープ含有量の増加に従い、表面に白い凝集領域（図９ｃ及び９ｄに示す）が現れる。比較例５で得られた六方晶窒化ホウ素エポキシ複合コート層の断面形状と切片のＴＥＭ図から分かるように、コート層に六方晶窒化ホウ素の顕著な凝集が認められ、分布が不均一である。
【０１１１】
図１０は、比較例４で得られた単一のエポキシコート層及び実施例７―９で得られた窒化ホウ素の含有量が異なる六方晶窒化ホウ素エポキシ複合コート層を質量部３．５ｗｔ％のＮａＣｌ溶液中で１２０日浸漬した後の交流インピーダンススペクトルのボード線図であり、具体的には、本発明の含有量が異なる六方晶窒化ホウ素エポキシ複合コート層を３．５ｗｔ％のＮａＣｌ溶液中に１２０日浸漬し、浸漬過程中に上海辰華ＣＨＩ６６０Ｅ電気化学ステーションによって開放電位の変化及び電気化学交流インピーダンススペクトルを監視する。比較例４の上記単一のエポキシコート層に対して耐食性テストを行う。図１０から分かるように、単一のエポキシコート層を５０日浸漬した後、インピーダンスモジュールが３．５×１０８Ωｃｍ２から１．１×１０５Ωｃｍ２まで低下し、これは単一のエポキシコート層がなくなったと言える。本発明の窒化ホウ素の含有量が異なる六方晶窒化ホウ素エポキシ複合コート層、特に０．５〜１ｗｔ％六方晶窒化ホウ素エポキシ複合コート層を１２０日浸漬しても高いインピーダンス値を有し、インピーダンスモジュールが約１．０×１０９Ωｃｍ２である。その他に、本発明の窒化ホウ素の含有量が異なる六方晶窒化ホウ素エポキシ複合コート層の浸漬過程中のインピーダンスモジュールの増加傾向について、ポリアニリンナノファイバーの存在によって金属表面が不動態化され保護酸化層が形成されると考えられる。同様に比較例５で得られた六方晶窒化ホウ素エポキシ複合コート層に対してテストを行った結果、単一のエポキシコート層と類似であり、短期間の浸漬した後インピーダンスモジュールも顕著に低下するが、低下幅が実施例７―９の六方晶窒化ホウ素エポキシ複合コート層よりも大きく高い。
【０１１２】
図１１は比較例４の単一のエポキシコート層及び実施例７―９で得られた窒化ホウ素の含有量が異なる六方晶窒化ホウ素エポキシ複合コート層の開放電位の浸漬時間に従う変化曲線図であり、結果から、浸漬時間の延長に従い、開放電位値が低下してゆき、且つ単一のエポキシコート層に対して、六方晶窒化ホウ素エポキシ複合コート層の開放電位がプラス側に移動することので、腐食が一層発生しにくい。同様に比較例５で得られた六方晶窒化ホウ素エポキシ複合コート層に対してテストを行った結果、その耐腐食性能が単一のエポキシコート層よりも一定に向上したが、実施例７―９の六方晶窒化ホウ素エポキシ複合コート層よりも大きく劣化する。
【０１１３】
図１２は比較例４の単一のエポキシコート層及び実施例７―９で得られた窒化ホウ素の含有量が異なる六方晶窒化ホウ素エポキシ複合コート層の吸水率曲線図であり、コート層の吸水率曲線が開始期間と飽和吸水期間という２つの期間に分かれ、単一のエポキシコート層が飽和吸水後に最も高い吸水率を有し、約１％になるが、窒化ホウ素の含有量が異なる六方晶窒化ホウ素エポキシ複合コート層の吸水率が単一のエポキシコート層よりも顕著に低下し、これは均一に分散した六方晶窒化ホウ素によってエポキシコート層中にシートバリア効果が生じ、腐食媒体のコート層中の拡散を抑制したことを証明する。以上の結果から分かるように、六方晶窒化ホウ素エポキシ複合コート層の優れた耐腐食性能について、主にポリアニリンナノファイバーと六方晶窒化ホウ素ナノシートの相乗効果から得られたものと考えられる。同様に比較例５で得られた六方晶窒化ホウ素エポキシ複合コート層に対してテストを行った結果、その吸水率が単一のエポキシコート層よりも一定に向上したが、実施例７、８、９の六方晶窒化ホウ素エポキシ複合コート層よりも大きく劣化する。
【０１１４】
（実施例１０）
本実施例は実施例７とほぼ同じであるが、第１の成分中の六方晶窒化ホウ素ナノシートに代えて厚さ約２０ｎｍの六方晶窒化ホウ素ミクロンシートを使用すること、且つ第１の成分にポリＯ−プロピルアニリンナノファイバー（直径約３００ｎｍ程度、長さ約５μｍ程度）を使用すること、第１の成分及び第２の成分中に溶媒としてアセトン及びジメチルスルホキシドを使用することが異なる。
【０１１５】
（実施例１１）
本実施例は実施例８とほぼ同じであるが、第１の成分中の六方晶窒化ホウ素ナノリボンに代えて厚さ約１２〜１５ｎｍの多層の六方晶窒化ホウ素を使用すること、且つ第１の成分にポリアニリンナノファイバー（直径約１５０ｎｍ程度、長さ２μｍ程度）を使用すること、第１の成分及び第２の成分中に溶媒としてエタノール及び酢酸エチルを使用することが異なる。
【０１１６】
（実施例１２）
本実施例は実施例９とほぼ同じであるが、第１の成分中の少層の六方晶窒化ホウ素に代えて六方晶窒化ホウ素量子ドットを使用することが異なる。
【０１１７】
（実施例１３）
本実施例は実施例７とほぼ同じであるが、第１の成分中の六方晶窒化ホウ素ナノシートに代えて厚さ約５〜８ｎｍの水酸基化窒化ホウ素ナノシートを使用することが異なる。
【０１１８】
（実施例１４）
本実施例は実施例９とほぼ同じであるが、第１の成分中の少層の六方晶窒化ホウ素に代えて厚さ約１０〜１５ｎｍのフッ化窒化ホウ素を使用することが異なる。
【０１１９】
上記実施例１０〜実施例１４で得られた各六方晶窒化ホウ素エポキシ複合防食塗料及び複合コート層について、本発明者が実施例７〜実施例９と同様にテストを行った結果、これらの複合防食塗料も優れた保存安定性を有し、形成した複合コート層も優れた防食性能及びバリア性を有する。
【０１２０】
なお、本明細書には、用語「含む」、「含有」または他の用語を使用したが、特に断らない限りに、一連の要素を含む過程、方法、物品または機器は既述の要素を含むだけでなく、明確に説明する他の要素、またはそのような過程、方法、物品または機器の固有要素も含む。
【０１２１】
また、以上本発明の具体的な実施形態を説明したが、当業者は、本発明の原理を逸脱しない限り、様々な改良や変更を加え、これらの改良や変更の本発明の保護範囲に含まれることは言うまでもない。
【０１２２】
（付記）
（付記１）
六方晶窒化ホウ素、エポキシ樹脂、オリゴアニリンまたはポリアニリンナノファイバー、塗料助剤及び溶媒を含む第１の成分と、
硬化剤を含む第２の成分と、を含む、
ことを特徴とする六方晶窒化ホウ素エポキシ複合防食塗料。
【０１２３】
（付記２）
前記第１の成分にはオリゴアニリンを含み、その内少なくとも一部のオリゴアニリンと六方晶窒化ホウ素との物理的作用による結合によって、六方晶窒化ホウ素を前記塗料中に均一に分散させる、
ことを特徴とする付記１に記載の六方晶窒化ホウ素エポキシ複合防食塗料。
【０１２４】
（付記３）
オリゴアニリンの含有量が０．２５ｗｔ％〜１ｗｔ％であり、及び／又は、六方晶窒化ホウ素の含有量が０．５ｗｔ％〜２ｗｔ％である、
ことを特徴とする付記２に記載の六方晶窒化ホウ素エポキシ複合防食塗料。
【０１２５】
（付記４）
六方晶窒化ホウ素とオリゴアニリンの質量比が１：１０〜１０：１である、
ことを特徴とする付記２に記載の六方晶窒化ホウ素エポキシ複合防食塗料。
【０１２６】
（付記５）
８０〜９５質量部のエポキシ樹脂、０．５〜２質量部の六方晶窒化ホウ素、０．２５〜１質量部のオリゴアニリン、５〜１５質量部の塗料助剤を含む第１の成分と、
７５〜１００質量部の硬化剤、０〜２５質量部の溶媒を含む第２の成分と、を含み、
第１の成分と第２の成分の質量比が１００：１０〜１００：８０である、
ことを特徴とする付記１に記載の六方晶窒化ホウ素エポキシ複合防食塗料。
【０１２７】
（付記６）
前記オリゴアニリンはアニリン三量体、アニリン四量体、アニリン五量体及びアニリン六量体中のいずれか１種類または複数種類の組合せを含む、
ことを特徴とする付記１〜５のいずれか１つに記載の六方晶窒化ホウ素エポキシ複合防食塗料。
【０１２８】
（付記７）
５０〜７９ｗｔ％のエポキシ樹脂、０．５〜２ｗｔ％の六方晶窒化ホウ素、０．２５〜１ｗｔ％のポリアニリンナノファイバー、０．５〜５ｗｔ％の塗料助剤、２０〜３０ｗｔ％の溶媒を含む第１の成分と、
７５〜１００ｗｔ％エポキシ樹脂硬化剤、０〜２５ｗｔ％溶媒を含む第２の成分と、を含み、
第１の成分と第２の成分の質量比が１００：１０〜１００：８０である、
ことを特徴とする付記１に記載の六方晶窒化ホウ素エポキシ複合防食塗料。
【０１２９】
（付記８）
前記ポリアニリンナノファイバーの直径が１０〜３００ｎｍであり、好ましくは１０〜１００ｎｍであり、長さが０．５〜５μｍであり、好ましくは０．５〜２μｍである、
ことを特徴とする付記１または７に記載の六方晶窒化ホウ素エポキシ複合防食塗料。
【０１３０】
（付記９）
前記ポリアニリンナノファイバーの材質はポリアニリンまたは置換基含有のポリアニリンから選ばれ、前記置換基はアルキル基またはアミノ基を含み、前記アルキル基はメチル基、エチル基、プロピル基またはブチル基を含む、
ことを特徴とする付記１または７に記載の六方晶窒化ホウ素エポキシ複合防食塗料。
【０１３１】
（付記１０）
前記置換基含有のポリアニリンはポリＯ−メチルアニリン、ポリＯ−エチルアニリン、ポリＯ−プロピルアニリン、ポリブチルアニリン及びポリＯ−ベンゼンジアミン中のいずれか１つまたは２つ以上の組合せを含む、
ことを特徴とする付記９に記載の六方晶窒化ホウ素エポキシ複合防食塗料。
【０１３２】
（付記１１）
六方晶窒化ホウ素は六方晶窒化ホウ素ナノシート、六方晶窒化ホウ素ミクロンシート、六方晶窒化ホウ素ナノリボン、層数が２〜５層の少層の六方晶窒化ホウ素、層数が５〜９層の多層の六方晶窒化ホウ素、六方晶窒化ホウ素量子ドット中のいずれか１つまたはいずれか１つの誘導体を含む、
ことを特徴とする付記１、３、４、５または７に記載の六方晶窒化ホウ素エポキシ複合防食塗料。
【０１３３】
（付記１２）
前記誘導体は化学修飾された六方晶窒化ホウ素を含む、
ことを特徴とする付記１１に記載の六方晶窒化ホウ素エポキシ複合防食塗料。
【０１３４】
（付記１３）
六方晶窒化ホウ素の厚さが２０ｎｍ以下であり、好ましくは１０ｎｍ以下である、
ことを特徴とする付記１、３、４、５または７に記載の六方晶窒化ホウ素エポキシ複合防食塗料。
【０１３５】
（付記１４）
前記エポキシ樹脂はビスフェノールＡ型エポキシ樹脂、ビスフェノールＦ型エポキシ樹脂、ビスフェノールＳ型エポキシ樹脂、メチロールビスフェノールＦ型エポキシ樹脂、水素化ビスフェノールＦ型エポキシ樹脂、ナイロン変性エポキシ樹脂、ノボラック型フェノールホルムアルデヒドエポキシ樹脂、Ｏ−クレゾールホルムアルデヒドエポキシ樹脂、脂肪族グリシジルエーテルエポキシ樹脂、グリシジルエステル型エポキシ樹脂、グリシジルアミン型エポキシ樹脂中のいずれか１つまたは２つ以上の組合せを含む、
ことを特徴とする付記１、５または７に記載の六方晶窒化ホウ素エポキシ複合防食塗料。
【０１３６】
（付記１５）
前記硬化剤はポリアミド系硬化剤、カルダノール系硬化剤、無水物系硬化剤及びイミダゾール系硬化剤中のいずれか１つまたは２つ以上の組合せを含む、
ことを特徴とする付記１、５または７に記載の六方晶窒化ホウ素エポキシ複合防食塗料。
【０１３７】
（付記１６）
前記塗料助剤は沈殿防止剤、消泡剤及びレベリング剤のいずれか１つまたは２つ以上の組合せを含む、
ことを特徴とする付記１、５または７に記載の六方晶窒化ホウ素エポキシ複合防食塗料。
【０１３８】
（付記１７）
前記沈殿防止剤は気相シリカ、ポリアミド系ワックス及び有機ベントナイト中のいずれか１つまたは２つ以上の組合せを含む、
ことを特徴とする付記１６に記載の六方晶窒化ホウ素エポキシ複合防食塗料。
【０１３９】
（付記１８）
前記消泡剤はジメチルシリコーンオイル、エーテルエステル化合物、変性鉱油、ポリエトキシグリセリルエーテル、低分子金属有機物及び変性シリコーンポリマー中のいずれか１つまたは２つ以上の組合せを含む、
ことを特徴とする付記１６に記載の六方晶窒化ホウ素エポキシ複合防食塗料。
【０１４０】
（付記１９）
前記レベリング剤はエチルグリコールブチルエーテル、セルロースアセテートブチレート、ポリアクリレート系、シリコーンオイル、メチロールセルロース、ポリジメチルシラン、ポリメチルフェニルシロキサン及び変性シリコーン化合物中のいずれか１つまたは２つ以上の組合せを含む、
ことを特徴とする付記１６に記載の六方晶窒化ホウ素エポキシ複合防食塗料。
【０１４１】
（付記２０）
前記溶媒はトルエン、キシレン、アセトン、テトラヒドロフラン、エタノール、酢酸エチル及びジメチルスルホキシドのいずれか１つまたは２つ以上の組合せを含む、
ことを特徴とする付記１、５または７に記載の六方晶窒化ホウ素エポキシ複合防食塗料。
【０１４２】
（付記２１）
付記１〜２０のいずれか１つに記載の六方晶窒化ホウ素エポキシ複合防食塗料の製造方法であって、
六方晶窒化ホウ素、及びオリゴアニリンまたはポリアニリンナノファイバーを溶媒中に混合させ、六方晶窒化ホウ素の分散液を得た後、六方晶窒化ホウ素の分散液とエポキシ樹脂及び塗料助剤を均一に混合させることによって第１の成分を用意するステップと、
硬化剤または硬化剤と溶媒の混合物を含む第２の成分を用意するステップと、を含む、
ことを特徴とする六方晶窒化ホウ素エポキシ複合防食塗料の製造方法。
【０１４３】
（付記２２）
六方晶窒化ホウ素とオリゴアニリンを溶媒中に分散させ、攪拌または超音波処理を行い、六方晶窒化ホウ素の分散液を得た後、六方晶窒化ホウ素の分散液とエポキシ樹脂及び塗料助剤を混合・攪拌することによって第１の成分を得るステップを含む、
ことを特徴とする付記２１に記載の製造方法。
【０１４４】
（付記２３）
六方晶窒化ホウ素、及びポリアニリンナノファイバーを均一に溶媒中に分散させ、六方晶窒化ホウ素の分散液を得た後、六方晶窒化ホウ素の分散液とエポキシ樹脂、助剤及び溶媒を均一に混合させることによって第１の成分を形成するステップと、
エポキシ樹脂硬化剤をそのまま第２の成分とし、またはエポキシ樹脂硬化剤を溶媒で希釈することによって第２の成分を形成するステップと、を含む、
ことを特徴とする付記２１に記載の製造方法。
【０１４５】
（付記２４）
六方晶窒化ホウ素の分散液中で、六方晶窒化ホウ素とポリアニリンナノファイバーの質量比が１：１０〜１０：１である、
ことを特徴とする付記２３に記載の製造方法。
【０１４６】
（付記２５）
付記１〜２０のいずれか１つに記載の六方晶窒化ホウ素エポキシ複合防食塗料からなるコート層。
【０１４７】
（付記２６）
付記１〜２０のいずれか１つに記載の六方晶窒化ホウ素エポキシ複合防食塗料の第１の成分と第２の成分を均一に混合させた後成膜処理を行い、そして室温で硬化することによってコート層を形成するステップを含むコート層の製造方法。
【０１４８】
（付記２７）
六方晶窒化ホウ素エポキシ複合防食塗料の第１の成分と第２の成分を均一に混合させた後基材上に塗布し、そして室温で硬化することによってコート層を形成することを特徴とする付記２６に記載の製造方法。
【０１４９】
（付記２８）
前記基材は金属基材を含むことを特徴とする付記２７に記載の製造方法。
【図１ａ】
2019537632.tif 000003
【図１ｂ】
2019537632.tif 000004
【図２ａ】
2019537632.tif 000005
【図２ｂ】
2019537632.tif 000006
【図２ｃ】
2019537632.tif 000007
【図２ｄ】
2019537632.tif 000008
【図２ｅ】
2019537632.tif 000009
【図３ａ】
2019537632.tif 000010
【図３ｂ】
2019537632.tif 000011
【図３ｃ】
2019537632.tif 000012
【図３ｄ】
2019537632.tif 000013
【図４】
2019537632.tif 000014
【図５】
2019537632.tif 000015
【図６ａ】
2019537632.tif 000016
【図６ｂ】
2019537632.tif 000017
【図７】
2019537632.tif 000018
【図８ａ】
2019537632.tif 000019
【図８ｂ】
2019537632.tif 000020
【図９ａ】
2019537632.tif 000021
【図９ｂ】
2019537632.tif 000022
【図９ｃ】
2019537632.tif 000023
【図９ｄ】
2019537632.tif 000024
【図１０】
2019537632.tif 000025
【図１１】
2019537632.tif 000026
【図１２】
2019537632.tif 000027
【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
５０〜７９ｗｔ％のエポキシ樹脂、０．５〜２ｗｔ％の六方晶窒化ホウ素、０．２５〜１ｗｔ％のポリアニリンナノファイバー、０．５〜５ｗｔ％の塗料助剤、２０〜３０ｗｔ％の溶媒を含み、各成分の合計量が１００ｗｔ％である第１の成分と、
７５〜１００ｗｔ％のエポキシ樹脂硬化剤、０〜２５ｗｔ％の溶媒を含む第２の成分と、を含み、
第１の成分と第２の成分の質量比が１００：１０〜１００：８０であり、
前記六方晶窒化ホウ素の厚さが２０ｎｍ以下であり、六方晶窒化ホウ素ナノシート、六方晶窒化ホウ素ミクロンシート、六方晶窒化ホウ素ナノリボン、層数が２以上５未満の少層の六方晶窒化ホウ素、層数が５〜９層の多層の六方晶窒化ホウ素、六方晶窒化ホウ素量子ドット中のいずれか１つまたはいずれか１つの誘導体から選ばれ、
前記ポリアニリンナノファイバーの材質はポリアニリンまたは置換基含有のポリアニリンから選ばれ、前記置換基はアルキル基またはアミノ基を含み、前記ポリアニリンナノファイバーの直径が１０〜３００ｎｍであり、長さが０．５〜５μｍである、
ことを特徴とする六方晶窒化ホウ素エポキシ複合防食塗料。
【請求項２】
六方晶窒化ホウ素の厚さが１０ｎｍ以下である、
ことを特徴とする請求項１に記載の六方晶窒化ホウ素エポキシ複合防食塗料。
【請求項３】
前記六方晶窒化ホウ素は六方晶窒化ホウ素ナノシートである、
ことを特徴とする請求項１に記載の六方晶窒化ホウ素エポキシ複合防食塗料。
【請求項４】
前記アルキル基はメチル基、エチル基、プロピル基またはブチル基を含む、
ことを特徴とする請求項１に記載の六方晶窒化ホウ素エポキシ複合防食塗料。
【請求項５】
前記置換基含有のポリアニリンはポリＯ−メチルアニリン、ポリＯ−エチルアニリン、ポリＯ−プロピルアニリン、ポリブチルアニリン及びポリＯ−ベンゼンジアミン中のいずれか１つまたは２つ以上の組合せを含む、
ことを特徴とする請求項１に記載の六方晶窒化ホウ素エポキシ複合防食塗料。
【請求項６】
前記ポリアニリンナノファイバーの直径が１０〜１００ｎｍであり、長さが０．５〜５μｍである、
ことを特徴とする請求項１に記載の六方晶窒化ホウ素エポキシ複合防食塗料。
【請求項７】
前記エポキシ樹脂はビスフェノールＡ型エポキシ樹脂、ビスフェノールＦ型エポキシ樹脂、ビスフェノールＳ型エポキシ樹脂、メチロールビスフェノールＦ型エポキシ樹脂、水素化ビスフェノールＦ型エポキシ樹脂、ナイロン変性エポキシ樹脂、ノボラック型フェノールホルムアルデヒドエポキシ樹脂、Ｏ−クレゾールホルムアルデヒドエポキシ樹脂、脂肪族グリシジルエーテルエポキシ樹脂、グリシジルエステル型エポキシ樹脂、グリシジルアミン型エポキシ樹脂中のいずれか１つまたは２つ以上の組合せを含む、
ことを特徴とする請求項１に記載の六方晶窒化ホウ素エポキシ複合防食塗料。
【請求項８】
前記エポキシ樹脂硬化剤はポリアミド系硬化剤、カルダノール系硬化剤及びイミダゾール系硬化剤中のいずれか１つまたは２つ以上の組合せを含む、
ことを特徴とする請求項１に記載の六方晶窒化ホウ素エポキシ複合防食塗料。
【請求項９】
前記塗料助剤は沈殿防止剤、消泡剤及びレベリング剤のいずれか１つまたは２つ以上の組合せを含む、
ことを特徴とする請求項１に記載の六方晶窒化ホウ素エポキシ複合防食塗料。
【請求項１０】
前記沈殿防止剤は気相シリカ、ポリアミド系ワックス及び有機ベントナイト中のいずれか１つまたは２つ以上の組合せを含む、
ことを特徴とする請求項９に記載の六方晶窒化ホウ素エポキシ複合防食塗料。
【請求項１１】
前記消泡剤はジメチルシリコーンオイル、エーテルエステル化合物、変性鉱油、ポリエトキシグリセリルエーテル、低分子金属有機物及び変性シリコーンポリマー中のいずれか１つまたは２つ以上の組合せを含む、
ことを特徴とする請求項９に記載の六方晶窒化ホウ素エポキシ複合防食塗料。
【請求項１２】
前記レベリング剤はエチルグリコールブチルエーテル、セルロースアセテートブチレート、ポリアクリレート系、シリコーンオイル、メチロールセルロース、ポリジメチルシラン及び変性シリコーン化合物中のいずれか１つまたは２つ以上の組合せを含む、
ことを特徴とする請求項９に記載の六方晶窒化ホウ素エポキシ複合防食塗料。
【請求項１３】
前記溶媒はトルエン、キシレン、アセトン、テトラヒドロフラン、エタノール、酢酸エチル及びジメチルスルホキシドのいずれか１つまたは２つ以上の組合せを含む、
ことを特徴とする請求項１に記載の六方晶窒化ホウ素エポキシ複合防食塗料。
【請求項１４】
請求項１〜１３のいずれか１項に記載の六方晶窒化ホウ素エポキシ複合防食塗料の製造方法であって、
六方晶窒化ホウ素及びポリアニリンナノファイバーを均一に溶媒中に分散させ、六方晶窒化ホウ素の分散液を得た後、六方晶窒化ホウ素の分散液とエポキシ樹脂、助剤及び溶媒を均一に混合させることによって第１の成分を形成するステップと、
エポキシ樹脂硬化剤をそのまま第２の成分とし、またはエポキシ樹脂硬化剤を溶媒で希釈することによって第２の成分を形成するステップとを含む、
ことを特徴とする六方晶窒化ホウ素エポキシ複合防食塗料の製造方法。
【請求項１５】
六方晶窒化ホウ素の分散液中で、六方晶窒化ホウ素とポリアニリンナノファイバーの質量比が１：１０〜１０：１である、
ことを特徴とする請求項１４に記載の六方晶窒化ホウ素エポキシ複合防食塗料の製造方法。
【請求項１６】
請求項１〜１３のいずれか１項に記載の六方晶窒化ホウ素エポキシ複合防食塗料で形成されるコート層。
【請求項１７】
請求項１〜１３のいずれか１項に記載の六方晶窒化ホウ素エポキシ複合防食塗料の第１の成分と第２の成分を均一に混合させた後成膜処理を行い、そして室温で硬化することによってコート層を形成するステップを含むコート層の製造方法。
【請求項１８】
０．５〜２質量部の六方晶窒化ホウ素、８０〜９５質量部のエポキシ樹脂、０．２５〜１質量部のオリゴアニリン、５〜１５質量部の塗料及び助剤を含み、その内少なくとも一部のオリゴアニリンと六方晶窒化ホウ素との物理的作用による結合によって、六方晶窒化ホウ素を前記塗料中に均一に分散させる第１の成分と、
７５〜１００質量部の硬化剤、０〜２５質量部の溶媒を含む第２の成分と、を含み、
第１の成分と第２の成分の質量比が１００：１０〜１００：８０であり、
前記オリゴアニリンはアニリン三量体、アニリン四量体、アニリン五量体及びアニリン六量体中のいずれか１種類または複数種類の組合せを含み、
前記六方晶窒化ホウ素は、厚さが２０ｎｍ以下であり、六方晶窒化ホウ素ナノシート、六方晶窒化ホウ素ミクロンシート、六方晶窒化ホウ素ナノリボン、層数が２以上５未満の少層の六方晶窒化ホウ素、層数が５〜９層の多層の六方晶窒化ホウ素、六方晶窒化ホウ素量子ドット中のいずれか１つまたはいずれか１つの誘導体から選ばれ、
前記硬化剤はポリアミド系硬化剤、無水物系硬化剤またはイミダゾール系硬化剤を含む、
ことを特徴とする六方晶窒化ホウ素防食耐磨耗塗料。
【請求項１９】
前記塗料における六方晶窒化ホウ素の含有量が０．５ｗｔ％〜２ｗｔ％であり、前記塗料におけるオリゴアニリンの含有量が０．２５ｗｔ％〜１ｗｔ％である、
ことを特徴とする請求項１８に記載の六方晶窒化ホウ素防食耐磨耗塗料。
【請求項２０】
前記塗料における六方晶窒化ホウ素とオリゴアニリンの質量比が１：１０〜１０：１である、
ことを特徴とする請求項１８に記載の六方晶窒化ホウ素防食耐磨耗塗料。
【請求項２１】
六方晶窒化ホウ素の厚さが１０ｎｍ以下である、
ことを特徴とする請求項１８に記載の六方晶窒化ホウ素防食耐磨耗塗料。
【請求項２２】
請求項１８〜２１のいずれか１項に記載の六方晶窒化ホウ素防食耐磨耗塗料の製造方法であって、
六方晶窒化ホウ素及びオリゴアニリンを溶媒中に混合させ、六方晶窒化ホウ素の分散液を得た後、六方晶窒化ホウ素の分散液とエポキシ樹脂及び塗料助剤を均一に混合させることによって第１の成分を用意するステップと、
硬化剤または硬化剤と溶媒の混合物を含む第２の成分を用意するステップとを含む、
ことを特徴とする六方晶窒化ホウ素防食耐磨耗塗料の製造方法。
【請求項２３】
六方晶窒化ホウ素とオリゴアニリンを溶媒中に分散させ、攪拌または超音波処理を行い、六方晶窒化ホウ素の分散液を得た後、六方晶窒化ホウ素の分散液とエポキシ樹脂及び塗料助剤を混合・攪拌することによって第１の成分を得るステップを含む、
ことを特徴とする請求項２２に記載の製造方法。
【請求項２４】
請求項１８〜２１のいずれか１項に記載の六方晶窒化ホウ素防食耐磨耗塗料で形成されるコート層。
【請求項２５】
請求項１８〜２１のいずれか１項に記載の六方晶窒化ホウ素防食耐磨耗塗料を用意するステップと、
六方晶窒化ホウ素防食耐磨耗塗料の第１の成分と第２の成分を均一に混合させた後基材上に塗布し、そして室温で硬化することによって防食耐磨耗コート層を形成するステップと、を含む、
ことを特徴とする防食耐磨耗コート層の製造方法。
【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
エポキシ樹脂、六方晶窒化ホウ素、ポリアニリンナノファイバー、塗料助剤、及び溶媒を含む第１の成分と、
エポキシ樹脂硬化剤、及び溶媒を含む第２の成分と、
を含み、
前記六方晶窒化ホウ素の厚さが２０ｎｍ以下であり、六方晶窒化ホウ素ナノシート、六方晶窒化ホウ素ミクロンシート、六方晶窒化ホウ素ナノリボン、層数が２以上５未満の少層の六方晶窒化ホウ素、層数が５〜９層の多層の六方晶窒化ホウ素、六方晶窒化ホウ素量子ドット中のいずれか１つまたはいずれか１つの誘導体から選ばれ、
前記ポリアニリンナノファイバーの材質はポリアニリンまたは置換基含有のポリアニリンから選ばれ、前記置換基はアルキル基またはアミノ基を含み、前記ポリアニリンナノファイバーの直径が１０〜３００ｎｍであり、長さが０．５〜５μｍである、
ことを特徴とする六方晶窒化ホウ素エポキシ複合防食塗料。
【請求項２】
六方晶窒化ホウ素の厚さが１０ｎｍ以下である、
ことを特徴とする請求項１に記載の六方晶窒化ホウ素エポキシ複合防食塗料。
【請求項３】
前記六方晶窒化ホウ素は六方晶窒化ホウ素ナノシートである、
ことを特徴とする請求項１に記載の六方晶窒化ホウ素エポキシ複合防食塗料。
【請求項４】
前記アルキル基はメチル基、エチル基、プロピル基またはブチル基を含む、
ことを特徴とする請求項１に記載の六方晶窒化ホウ素エポキシ複合防食塗料。
【請求項５】
前記置換基含有のポリアニリンはポリＯ−メチルアニリン、ポリＯ−エチルアニリン、ポリＯ−プロピルアニリン、ポリブチルアニリン及びポリＯ−ベンゼンジアミン中のいずれか１つまたは２つ以上の組合せを含む、
ことを特徴とする請求項１に記載の六方晶窒化ホウ素エポキシ複合防食塗料。
【請求項６】
前記ポリアニリンナノファイバーの直径が１０〜１００ｎｍであり、長さが０．５〜５μｍである、
ことを特徴とする請求項１に記載の六方晶窒化ホウ素エポキシ複合防食塗料。
【請求項７】
前記エポキシ樹脂はビスフェノールＡ型エポキシ樹脂、ビスフェノールＦ型エポキシ樹脂、ビスフェノールＳ型エポキシ樹脂、メチロールビスフェノールＦ型エポキシ樹脂、水素化ビスフェノールＦ型エポキシ樹脂、ナイロン変性エポキシ樹脂、ノボラック型フェノールホルムアルデヒドエポキシ樹脂、Ｏ−クレゾールホルムアルデヒドエポキシ樹脂、脂肪族グリシジルエーテルエポキシ樹脂、グリシジルエステル型エポキシ樹脂、グリシジルアミン型エポキシ樹脂中のいずれか１つまたは２つ以上の組合せを含む、
ことを特徴とする請求項１に記載の六方晶窒化ホウ素エポキシ複合防食塗料。
【請求項８】
前記エポキシ樹脂硬化剤はポリアミド系硬化剤、カルダノール系硬化剤及びイミダゾール系硬化剤中のいずれか１つまたは２つ以上の組合せを含む、
ことを特徴とする請求項１に記載の六方晶窒化ホウ素エポキシ複合防食塗料。
【請求項９】
前記塗料助剤は沈殿防止剤、消泡剤及びレベリング剤のいずれか１つまたは２つ以上の組合せを含む、
ことを特徴とする請求項１に記載の六方晶窒化ホウ素エポキシ複合防食塗料。
【請求項１０】
前記沈殿防止剤は気相シリカ、ポリアミド系ワックス及び有機ベントナイト中のいずれか１つまたは２つ以上の組合せを含む、
ことを特徴とする請求項９に記載の六方晶窒化ホウ素エポキシ複合防食塗料。
【請求項１１】
前記消泡剤はジメチルシリコーンオイル、エーテルエステル化合物、変性鉱油、ポリエトキシグリセリルエーテル、低分子金属有機物及び変性シリコーンポリマー中のいずれか１つまたは２つ以上の組合せを含む、
ことを特徴とする請求項９に記載の六方晶窒化ホウ素エポキシ複合防食塗料。
【請求項１２】
前記レベリング剤はエチルグリコールブチルエーテル、セルロースアセテートブチレート、ポリアクリレート系、シリコーンオイル、メチロールセルロース、ポリジメチルシラン及び変性シリコーン化合物中のいずれか１つまたは２つ以上の組合せを含む、
ことを特徴とする請求項９に記載の六方晶窒化ホウ素エポキシ複合防食塗料。
【請求項１３】
前記溶媒はトルエン、キシレン、アセトン、テトラヒドロフラン、エタノール、酢酸エチル及びジメチルスルホキシドのいずれか１つまたは２つ以上の組合せを含む、
ことを特徴とする請求項１に記載の六方晶窒化ホウ素エポキシ複合防食塗料。
【請求項１４】
請求項１〜１３のいずれか１項に記載の六方晶窒化ホウ素エポキシ複合防食塗料の製造方法であって、
六方晶窒化ホウ素及びポリアニリンナノファイバーを均一に溶媒中に分散させ、六方晶窒化ホウ素の分散液を得た後、六方晶窒化ホウ素の分散液とエポキシ樹脂、助剤及び溶媒を均一に混合させることによって第１の成分を形成するステップと、
エポキシ樹脂硬化剤を溶媒で希釈することによって第２の成分を形成するステップと、
を含む、
ことを特徴とする六方晶窒化ホウ素エポキシ複合防食塗料の製造方法。
【請求項１５】
六方晶窒化ホウ素の分散液中で、六方晶窒化ホウ素とポリアニリンナノファイバーの質量比が１：１０〜１０：１である、
ことを特徴とする請求項１４に記載の六方晶窒化ホウ素エポキシ複合防食塗料の製造方法。
【請求項１６】
請求項１〜１３のいずれか１項に記載の六方晶窒化ホウ素エポキシ複合防食塗料で形成されるコート層。
【請求項１７】
請求項１〜１３のいずれか１項に記載の六方晶窒化ホウ素エポキシ複合防食塗料の第１の成分と第２の成分を均一に混合させた後成膜処理を行い、そして室温で硬化することによってコート層を形成するステップを含むコート層の製造方法。
【国際調査報告】
2019537632.tif 000028
2019537632.tif 000029
2019537632.tif 000030
2019537632.tif 000031
2019537632.tif 000032
2019537632.tif 000033